Brevet FR2902007A1 — publié le 20071214

FORMULATIONS PHARMACEUTIQUES POUR LA LIBERATION PROLONGEE DE PRINCIPE(S) ACTIF(S), AINSI QUE LEURS APPLICATIONS NOTAMMENT THERAPEUTIQUES La présente invention concerne de nouvelles formulations pharmaceutiques à base de suspensions colloïdales aqueuses pour la libération prolongée de principe(s) actif(s) [désigné par la référence PA dans tout le présent exposé, référence qui vise au moins un principe actif], en particulier protéinique(s) et peptidique(s), ainsi que les applications, notamment thérapeutiques, de ces formulations. Ces formulations pharmaceutiques actives concernent aussi bien la thérapeutique humaine que vétérinaire. Dans le domaine de la libération prolongée des principes actifs pharmaceutiques notamment de protéines thérapeutiques, il existe un besoin, dans beaucoup de cas, de reproduire au mieux chez le patient une concentration plasmatique en protéine ou en peptide proche de la valeur observée chez le sujet sain. Cet objectif se heurte à la faible durée de vie des protéines dans le plasma qui conduit à injecter de façon répétée la protéine thérapeutique. La concentration plasmatique en protéine thérapeutique présente alors un profil "en dents de scie" caractérisé par des pics élevés de concentration et des minima de concentration très bas. Les pics de concentration, très supérieurs à la concentration basale chez le sujet sain, ont des effets nocifs très marqués du fait de la toxicité élevée des protéines thérapeutiques telles que l'interleukine IL2. Par ailleurs, les minima de concentration sont inférieurs à la concentration nécessaire pour avoir un effet thérapeutique, ce qui entraîne une mauvaise couverture thérapeutique du patient et des effets secondaires graves à long terme. Aussi, pour reproduire chez le patient une concentration plasmatique en protéine thérapeutique proche de la valeur idéale pour le traitement du patient, il importe que la formulation pharmaceutique considérée permette de libérer la protéine thérapeutique sur une durée prolongée, de façon à limiter les variations de concentration plasmatique au cours du temps. Par ailleurs, cette formulation active doit, de préférence, satisfaire au cahier des charges suivant, déjà connu de l'homme de l'art : 1 -libération prolongée d'une protéine thérapeutique active et non dénaturée, par exemple humaine ou synthétique, de sorte que la concentration plasmatique est maintenue au niveau thérapeutique ; 2 - viscosité à l'injection suffisamment basse pour être aisément injectable; 3 - forme biocompatible et biodégradable ; 4 - forme ne présentant ni toxicité, ni immunogénicité; 5 - forme ayant une excellente tolérance locale. Pour tenter d'atteindre ces objectifs, l'une des meilleures approches proposées dans l'art antérieur fut de développer des formes à libération prolongée de protéine(s) thérapeutique(s) constituées par des suspensions, liquides et peu visqueuses de nanoparticules chargées en protéines thérapeutiques. Ces suspensions ont permis 5 l'administration aisée de protéines thérapeutiques natives. Ainsi, la société Flamel Technologies a proposé une voie, dans laquelle la protéine thérapeutique est associée à des nanoparticules d'un copolyaminoacide comprenant des groupements hydrophobes et des groupements hydrophiles. Le brevet US-B-5,904,936 décrit des particules submicroniques (NPV) -de taille moyenne 10 comprise entre 0,01 et 0,5 m- et des particules microniques (MPV) -de taille moyenne comprise entre 0,5 et 20 m- de copolymère amphiphile de polyaminoacides comprenant au moins deux types d'aminoacides, l'un étant neutre hydrophobe, l'autre étant ionisable. Des protéines telles que l'insuline s'adsorbent spontanément en solution aqueuse à ces particules. Le copolymère de polyaminoacide est, par exemple, un copolymère bloc de 15 poly(L-leucine-b-L-glutamate de sodium). Ce brevet décrit l'agrégation de NPV en MPV par addition à une suspension colloïdale de poly-Leu/Glu, de sels monocationiques (sulfate d'ammonium) ou polycationiques (Fe2+, Fei+, Zn2+, Cal+, Al2+, A13+ ou Cul+), d'acide (HCl), de polymères cationiques (polylysine). La demande de brevet WO-A-2005/033181 divulgue des homopolyaminoacides linéaires, 20 amphiphiles, anioniques, comprenant des unités aspartiques ou des unités glutamiques et dont les extrémités sont porteuses de groupements hydrophobes comportant de 8 à 30 atomes de carbone. En particulier, les homopolyaminoacides téléchéliques "modifiés hydrophobes" sont, par exemple, un poly[GluONa] à extrémités PheOC 18/C 18 ou un poly[GluONa] à extrémités PheOC 18/alpha-tocophérol. Ces homopolyaminoacides 25 téléchéliques "modifiés hydrophobes" forment spontanément dans l'eau une suspension colloïdale de nanoparticules, lesquelles sont aptes à s'associer aisément en suspension aqueuse à pH 7,4, avec au moins une protéine active (insuline). La durée de libération in vivo de la (ou les) protéine(s) active(s) (e.g. insuline) 30 "vectorisée" par les suspensions selon US-B-5,904,936 & WO-A-2005/033181 gagnerait à être augmentée. L'augmentation de la durée de libération a été partiellement obtenue par les formes pharmaceutiques décrites dans la demande PCT WO-A-05/05 1 4 1 6. Dans cette demande, 35 une suspension colloïdale de nanoparticules (0,001-0,5 m) de poly(L-glutamate de sodium) modifiée hydrophobe est injectée à une concentration telle qu'après injection sous cutanée, il se forme in situ chez le patient un gel au contact de l'albumine endogène. La protéine est alors lentement libérée sur une période typique d'une semaine. Cependant, lorsque la concentration en protéine thérapeutique à administrer est relativement élevée, comme c'est le cas par exemple pour l'hormone de croissance humaine, la durée de libération est limitée à quelques jours seulement. En tout état de cause, tout cet art antérieur sur les colloïdes de nanoparticules ou de microparticules de polyaminoacides modifiés hydrophobes, ne révèle pas de formulation permettant : (I) d'accroître la durée de libération de la protéine active après injection par voie parentérale, par exemple sous cutanée; en particulier lorsque la concentration 10 en protéine est élevée. (II) et/ou de réduire le pic de concentration plasmatique de la protéine active après injection de la formulation la contenant. Dans ces conditions, l'un des objectifs de la présente invention est donc de 15 proposer une formulation pharmaceutique pour la libération prolongée de PA, remédiant aux carences de l'art antérieur, et en particulier permettant après injection par voie parentérale (e.g. sous cutanée), d'obtenir une durée de libération in vivo prolongée pour des PA (e.g. protéines, peptides thérapeutiques et petites molécules) non dénaturés, par exemple des protéines humaines ou synthétiques. 20 Un autre objectif de l'invention est de proposer une formulation pharmaceutique permettant après injection par voie parentérale (e.g. sous cutanée), d'obtenir une durée de libération in vivo prolongée pour des protéines et peptides thérapeutiques fortement concentrés, par exemple à plusieurs mg/ml. Un autre objectif de l'invention est de proposer une formulation pharmaceutique à 25 libération prolongée du PA in vivo, qui soit stable à la conservation tant sur le plan physico-chimique que biologique. Un autre objectif de l'invention est de proposer une formulation pharmaceutique à libération prolongée du PA in vivo, qui présente au moins l'une des propriétés suivantes: biocompatibilité, biodégradabilité, atoxicité, bonne tolérance locale. 30 Un autre objectif de l'invention est de proposer une formulation pharmaceutique pour la libération prolongée lente de PA in vivo, comprenant des particules microniques de polymère PO auto-associées ou auto-associables à au moins un PA, le polymère PO étant un polymère biodégradable, hydrosoluble, porteur de groupements hydrophobes (GH) et de groupements ionisables (GI), formant spontanément dans l'eau une suspension 35 de nanoparticules colloidales. Un autre objectif de l'invention est de proposer une formulation pharmaceutique comprenant des particules microniques du polymère PO vide supra, capable de libérer, après injection par voie sous cutanée, une protéine ou un peptide thérapeutique sur une durée plus longue que la durée de libération obtenue après administration de la même protéine mélangée en milieu aqueux du PA avec la suspension colloïdale du polymère PO. Un autre objectif de l'invention est de proposer une formulation pharmaceutique de libération prolongée lente de PA in vivo, cette formulation comprenant des particules microniques de polymère PO auto-associées à au moins un PA, le polymère PO étant, par exemple, un polyaminoacide dont la chaîne principale est formée par des unités aspartique et/ou des unités glutamiques, au moins une partie de ces unités étant modifiées par greffage d'au moins un groupement hydrophobe GH, dans la chaîne et/ou en bout de chaîne, PO étant en outre biodégradable, hydrosoluble, et amphiphile. Un autre objectif de l'invention est de proposer des produits dérivés et/ou des précurseurs de la formulation visée dans les objectifs sus énoncés. Il est du mérite de la demanderesse d'avoir découvert que l'agrégation des nanoparticules de la formulation selon WO 05/051416 en particules microniques contenant des ions multivalents de polarité opposée à celle des groupements GI dans des proportions bien définies, conduisait à une sélection d'une population spécifique de microparticules permettant une prolongation significative de la durée de libération du PA (e.g. protéine ou du peptide) avec lequel elles sont associées. Il est également du mérite de la demanderesse d'avoir découvert que certains ions 20 multivalents conduisaient à une excellente tolérance des formulations selon l'invention. D'où il s'ensuit que l'invention concerne une formulation pharmaceutique liquide pour la libération prolongée de PA comprenant une suspension colloïdale, aqueuse, de basse viscosité, à base de particules microniques de polymère (PO), 25 i. le polymère PO • étant un copolymère amphiphile, biodégradable, hydrosoluble et porteur de groupements hydrophobes (GH) et de groupements hydrophiles ionisables (GI), au moins en partie ionisés, • et formant spontanément une suspension colloïdale de nanoparticules dans 30 l'eau, à pH 7,0, en condition isotonique, ii. lesdites particules étant aptes à s'associer spontanément de façon non covalente avec au moins un principe actif (PA), à pH 7,0, en condition isotonique; caractérisée en ce que les particules microniques de PO ont une taille, mesurée dans un test T, comprise entre 0,5 et 100 microns, de préférence entre 1 et 70 microns, de 35 préférence entre 2 et 40 microns et en ce qu'elle contient des ions multivalents de valence inférieure ou égale à 4, de préférence des ions divalents et/ou des ions trivalents, de polarité opposée à celle des groupements GI du polymère, le produit R, mesuré dans un test M, de la valence desdits ions multivalents au rapport molaire de ces ions aux groupements GI, étant compris entre 0,3 et 10, de préférence entre 0,6 et 5,0 et, plus préférentiellement encore, entre 0,80 et 3,0. Ces particules microniques sélectionnées selon l'invention sont issues de l'agrégation d'un grand nombre de nanoparticules de copolymère amphiphile. Cette agrégation est avantageusement provoquée par la présence d'ions multivalents de polarité opposée à celle des groupements ionisables GI (au moins en partie ionisés) portés par le copolymère. Ces ions multivalents de polarité opposée à celle des groupes GI du copolymère , en se complexant avec des chaînes de polymères appartenant à des nano-particules distinctes, provoquent la floculation des nanoparticules de polymère sous forme de microparticules. Le PA peut s'associer spontanément aux nanoparticules de copolymère PO avant leur agrégation en particules microniques et/ou à ces dernières pendant et/ou après l'agrégation. En outre, les formulations selon l'invention sont non toxiques, bien tolérées localement. Dans tout le présent exposé, à la différence des microparticules de la formulation selon l'invention, le terme "particules submicroniques" ou "nanoparticules" désigne des particules de taille (mesurée dans un test T' décrit ci-après), e.g. supérieure ou égale à 1 nm et inférieure à 500 nm, de préférence comprise entre 5 et 250 nm. Au sens de l'invention, le terme "protéine" désigne aussi bien une protéine qu'un peptide, qu'il s'agisse d'un oligo ou d'un polypeptide. Cette protéine ou ce peptide pouvent être modifié ou non, par exemple, par greffage d'un ou de plusieurs groupements polyoxyéthylèniques. Au sens de l'invention et dans tout le présent exposé, les termes "association" ou "associer" employés pour qualifier les relations entre un ou plusieurs principes actifs et les polymères PO (par exemple les polyaminoacides), signifient en particulier que le ou les principes actifs sont liés au(x) polymère(s) PO [par exemple le (ou les) polyaminoacide(s)] par une liaison non covalente, par exemple par interaction électrostatique et/ou hydrophobe et/ou liaison hydrogène et/ou gêne stérique.35 Test T de mesure de la taille des microparticules par diffraction laser: a- Test Ti dans le cas où les microparticules sont sous forme de dispersion aqueuse 1 Matériel et conditions opératoires Granulomètre laser Malvern Mastersizer 2000 Module Voie Liquide Hydro 2000SM Volume du fluide vecteur dispersant 150 ml Longueurs d'onde (bleu et rouge) 466 et 632 nm Vitesse d'agitation 2400 tr/min Domaine d'analyse 0.02 m to 2000 m Modèle optique (Théorie de Mie) mfluide = 1.33 + i.0 Valeurs des indices de réfraction utilisés : mpolystyrène latex = 1.59 + i.O Fluide dispersant (eau) Polystyrène latex Valeurs de l'obscuration pour déclencher l'analyse Entre 5% et20% Temps d'acquisition 10 s 2 Préparation de l'échantillon Pour préparer l'échantillon à analyser, il faut diluer 400 L de l'échantillon à analyser dans un tube à essai de 5mL avec 60011L d'eau déminéralisée, puis passer la préparation au vortex pendant 10 secondes (10 5), 10 3 Analyse de l'échantillon Le fluide circulant stocké dans le système de dispersion voie liquide au repos est vidangé et remplacé par de l'eau déminéralisée fraîche. L'agitation du mobile Hydro2000SM est positionnée à 2400 tr/min. Démarrer la mesure avec les conditions expérimentales pré-citées : 15 1-Alignement du faisceau laser, 2- Enregistrement des bruits de fond, Après ces étapes l'opérateur va introduire l'échantillon à analyser de la façon suivante : ajout au goutte à goutte (à la pipette pasteur) l'échantillon diluée jusqu'à ce que l'obscuration soit comprise entre 5% et 20% et lancer l'acquisition. 20 On obtient les données relatives au D50 qui est le diamètre en dessous duquel se trouvent 50% des objets analysés.5 7 Réaliser la moyenne du D50 de 3 mesures réalisées sur 3 préparations différentes. b-Test T2 dans le cas où les microparticules sont sous forme sèche 1 Matériel et conditions opératoires Granulomètre laser Malvern Mastersizer 2000 Module Voie Liquide Hydro 2000SM Volume du fluide vecteur dispersant 150 ml Longueurs d'onde (bleu et rouge) 466 et 632 nm Vitesse d'agitation 2000 tr/min Domaine d'analyse 0.02 m to 2000 gm Modèle optique (Théorie de Mie) mfluide = 1.39 + i.0 Valeurs des indices de réfraction utilisés : mpolystyrène latex = 1.59 + i.O Fluide dispersant (eau) Polystyrène latex Valeurs de l'obscuration pour déclencher l'analyse Entre 5% et20% Temps d'acquisition 10 s 2 Préparation de l'échantillon - Préparer une solution de span80 à 0,1% dans l'heptane (pour cela peser 0,01g de poudre de span80 dans un flacon de 20 ml puis ajouer par pesée de l'heptane afin 10 d'obtenir au final 10 g) - Peser environ 6 mg de poudre dans un tube à essai de 5mL, - Ajouter 0,7 g d'heptane contenant 0,1% de span80 dans le dans le tube à essai, - Placer le tube à essai pendant 2 minutes dans un bain à ultrason afin de bien disperser la poudre 15 3 Analyse de l'échantillon Le fluide circulant stocké dans le système de dispersion voie liquide au repos est vidangé et remplacé par de l'heptane. L'agitation du mobile Hydro2000SM est 20 positionnée à 2000 tr/min. Démarrer la mesure avec les conditions expérimentales pré-citées : 1- Alignement du faisceau laser, 2-Enregistrement des bruits de fond,5 Après ces étapes l'opérateur va introduire l'échantillon à analyser de la façon suivante : ajout au goutte à goutte (à la pipette pasteur) l'échantillon diluée jusqu'à ce que l'obscuration soit comprise entre 5% et 20% et lancer l'acquisition. On obtient les données relatives au D50 qui est le diamètre en dessous duquel se 5 trouvent 50% des objets analysés. Réaliser la moyenne du D50 de 3 mesures réalisées sur 3 préparations différentes. Test T' de mesure de la taille des nanoparticules par diffusion quasi-élastique de la lumière Le diamètre hydrodynamique moyen des particules de polymère PO selon l'invention est 10 mesuré selon le Mode opératoire Md défini ci-après : Les solutions de PO sont préparées à des concentrations de 1 ou 2 mg/ml en milieu NaCl 0,15M et laissées sous agitation pendant 24 h. Ces solutions sont ensuite filtrées sur 0,8-0,2 m, avant de les analyser en diffusion dynamique de la lumière grâce à un appareil de type Malvern Compact Goniometer System, fonctionnant avec un faisceau laser He-Ne de 15 longueur d'onde 632.8 nm et polarisé verticalement. Le diamètre hydrodynamique des nanoparticules de polymère PO est calculé à partir de la fonction d'autocorrélation du champ électrique par la méthode des cumulants, comme décrit dans l'ouvrage Surfactant Science Series volume 22, Surfactant Solutions, Ed. R. Zana, chap. 3, M. Dekker, 1984. 20 Test M mesure de la teneur en ions multivalents par chromatographie ionique: Nous prendrons comme exemple celui de la quantification de l'ion multivalent Mg2+. La méthode est sensiblement la même (les témoins seuls changent) pour la détermination des autres cations. 1 Matériel et réactifs 25 Chromatographe ionique Système de chromatographie ionique Dionex ICS2500 équipé d'un détecteur de conductivité, d'un suppresseur cationique en fonctionnement interne et d'un four thermostaté Colonne fournie par Dionex : colonne Ion Pac CS16 5x250mm 30 Colonne de garde fournie par Dionex : colonne de garde Ion Pac CG16 5x50mm Suppresseur cationique fourni par Dionex : CSRS û ULTRA II - 4mm Flacon plastique pour chromatographie ionique fourni par Dionex Eau déminéralisée (MilliQ) Acide chlorhydrique HC10.1N fourni par RIEDEL DE HAEN 35 Acide Méthane Sulfonique (MSA) fourni par ALDRICH Sulfate de l'ion multivalent : par exemple Sulfate de Magnésium (MgSOI1 fourni par ALDRICH 2 Préparation des solutions Solvant : HC1 0,01N Dans une fiole de 1 Litre contenant environ 500 mL d'eau MilliQ, introduire 100 mL d'HCl 0,1N. Compléter à 1 Litre avec de l'eau MilliQ et placer sous agitation magnétique. Phase mobile : MSA 30 mM Dans un flacon en plastique de 2 Litres pour chromatographie ionique, introduire 2 10 Litres d'eau MilliQ à l'aide d'une éprouvette graduée. Ajouter 3,89 mL de MSA avec une pipette automatique. Placer sur la chaîne et commencer le bullage d'hélium pour mélanger et dégazer la phase. 3 Préparations des témoins et des échantillons 15 Préparation des témoins : Préparer 3 témoins dans une gamme de concentration en Mg2+ de 1 mg/L à 2,6 mg/L. MgSO4 HC1 0.01N SM1 Fiole de 100m1 50 mg Compléter à 100 ml Agitation magnétique SM2 Fiole de 100ml 80 mg Compléter à 100 ml Agitation magnétique SM3 Fiole de 100m1 130 mg Compléter à 100 ml Agitation magnétique SMx HC1 0.01N Ti Fiole de 100ml 1 ml Compléter à 100 ml T2 Fiole de 100ml 1 ml Compléter à 100 ml T3 Fiole de 100ml 1 ml Compléter à 100 ml 20 Préparation des échantillons Pour les formulations microparticulaires bien vortexer juste avant le prélèvement et mélanger à l'aide de la pipette automatique. Effectuer au moins une dilution en adaptant la pesée et le volume de dilution afin d'obtenir une concentration en Mg2+ attendue entre 1 mg/L et 2,6 mg/L. La dilution se 25 fait dans HC1 0,01N afin de précipiter le polymère. Procéder par dilutions successives si nécessaire. Placer sous agitation magnétique pendant au moins 30 minutes. Filtrer sur 0,45 m avant de mettre en vial. Préparer des diluti Effectuer deux préparations par échantillon 4 Conditions de chromatographie ionique Volume d'injection 25 tl Débit 1 mL/mn Durée de l'analyse 25 mn Détection conductivité en S/mn Eluant MSA 30 mM Température de colonne 40 C Suppresseur cationique Courant 87 mA Exploitation des résultats Détermination de la droite d'étalonnage 5 La droite de régression est obtenue en considérant tous les témoins de la séquence. Le coefficient de corrélation doit être > 0.99. L'équation de la droite est la suivante : Y=aX+b Avec Y = aire du pic de magnésium X = concentration de la solution témoin (mg/L) Détermination de la teneur en ion magnésium dans les échantillons M = (Yessai ùb)xVd aXPe M = teneur en Mg2+ (g/1) Yessai = aire du pic de magnésium pour l'essai a = pente de la droite de calibration b = ordonnée à l'origine de la droite d'étalonnage Vd = volume de dilution (ml) Pe = prise d'essai de l'échantillon (mg) Le résultat final est la moyenne des 2 essais. Le coefficient de variation généralement accepté en chromatographie ionique est de 10% mais celui-ci sera confirmé lors de la validation de la méthode. Calcul du rapport R Dans le protocole précédent nous avons décrit la détermination de la teneur en magnésium. De la même façon on déterminerait par une méthode analogue la teneur T 25 pour d'autres cations multivalents (Ca2+, Zn2+, A13+ ) Une fois la valeur de M ainsi déterminée on en déduit la concentration molaire en ion multivalent : [IM] = M ou Mion est la masse molaire de l'ion multivalent en g/mol. Mion Connaissant la structure du polymère ionisable, en particulier son degré de polymérisation théorique DP, sa masse molaire théorique Mp et son taux de greffage hydrophobe (c'est à dire la fraction îH des fonctions modifiées par des greffons hydrophobes), on peut calculer la fraction de groupement ionisable pour une concentration C en polymère (exprimée en g/1) : [GI]=(1ùaH)xCxDP On calcule alors R = n x [IM] où n est la valence de l'ion multivalent. [GI] De préférence, la formulation selon l'invention est caractérisée en ce que les particules microniques ont une densité apparente dapp en polymère, mesurée dans un test D décrit ci-après, comprise entre 0,05 et 1,0, de préférence entre 0,07 et 0,7, de préférence entre 0,1 et 0,5. Test D de mesure de la densité apparente dj La suspension de microparticules de concentration C (mg/g) en polymère PO est homogénéisée par agitation magnétique. 2 ml de suspension de microparticules sont prélevés à l'aide d'une micropipette et placés dans un tube de centrifugation dont on a pris préalablement la tare. La suspension de microparticules placée dans le tube est alors pesée (masse m en g). Le tube est placé dans une centrifugeuse et est laissé à centrifuger pendant 30 minutes à 8000 tr/min. Le surnageant est prélevé précisément avec des micropipettes adaptées. On en déduit le volume du sédiment Vsed (en ml) : Vsed = Vto, ù Vsnr La densité apparente dapp en polymère (en g/cm) est donnée par la formule : mxc 1000 d = app Vsed La suspension de particules microniques chargées en principe actif PA permet une prolongation particulièrement intéressante de la durée de libération du PA (e.g. protéine thérapeutique ou peptide) ainsi qu'une réduction du pic de concentration plasmatique. La durée de libération du PA est notamment significativement augmentée par M P rapport à celle des formulations de l'art antérieur, en particulier celles décrites dans la demande WO 05/051416. La prolongation de la durée de libération de PA in vivo induite par les formulations selon l'invention, est d'autant plus appréciable que les PA (e.g. protéines thérapeutiques) sont toujours pleinement bioactifs et non dénaturés. Ainsi, les formulations selon l'invention ont pour caractéristique fonctionnelle avantageuse, un accroissement de la durée T,- de libération d'un PA donné, tel que mesuré dans un test L, par rapport à la durée tr de libération mesurée dans le même test L, d'une formulation identique ne contenant pas d'ions multivalents, cet accroissement étant de préférence tel que Ti- supérieur ou égal à 1,1 . tr, et, plus préférentiellement encore tel que Tr supérieur ou égal à 1,5 . tr . Test L de mesure de la libération du principe actif à partir des particules microniques selon l'invention. : Découper des carrés de 2*2 cm dans l'absorbant en polypropylène. Préparer la solution de tampon phosphate, notée PBS, en dissolvant 1 tablette de PBS fourni par Aldrich dans 200 ml d'eau. On obtient 200 ml d'une solution contenant 0.O1M de tampon phosphate + 0.0027M de chlorure de potassium et 0.137M de chlorure de sodium Préparer la solution tamponnée d'albumine bovine à 30 mg/g, notée BSA, en dissolvant 6 20 g d'Albumine Bovine Serum, fraction V fournie par SAFC dans 294g de tampon phosphate PBS préparé précédemment. Prévoir deux tubes Falcon de 50 ml contenant l'un du PBS et l'autre de la solution de BSA pour imbiber les carrés d'absorbant, et les conserver au réfrigérateur. Mettre 4 ou 5 ml de ces solutions dans des tubes hermétiques de contenance 5ml (prévoir 25 5 échantillons pour chacun des deux milieux). Les conserver au réfrigérateur. Après 15 heures d'attente, placer les tubes de 5 ml contenant les phases continues à 37 C une heure avant. Imbiber une heure les carrés, 5 dans le PBS, 5 dans la BSA (ou plus en cas de problème lors de l'injection...), à 37 C. 30 Injecter 0,5 ml de formulation en 27G (seringue lml) au centre de chaque carré (parallèlement à sa surface) préalablement épongé légèrement sur du papier. Repérer le côté par lequel on a injecté. Faire ainsi pour les 10 carrés, que l'on n'immergera qu'ensuite dans les milieux continus afin de synchroniser toutes les cinétiques. Placer les carrés de façon à ce que l'endroit par 35 lequel on a réalisé l'injection se trouve vers le haut du tube. Placer les échantillons dans un portoir et mettre le tout à l'étuve 37 C, sous agitation. L'agitation influe fortement sur la cinétique de relargage, et doit donc être contrôlée : agitation sur 40 et 9 cm entre les deux barres bloquantes. On prélève 100 l de la phase continue à différents temps. Dosage de la protéine par chromatographie phase liquide HPLC On utilise deux phases éluantes : Phase A : 1260 ml d'eau / 680 ml d'acétonitrile / 60 ml de THF / 1.8 ml de TFA 5 - Phase B : 630 ml d'acétonitrile / 340 ml d'eau / 30 ml de THF / 0.8 ml de TFA Le tableau suivant regroupe les conditions HPLC Instrument Agilent 1100 équipé avec : - Un passeur d'échantillons automatique réfrigéré - Un détecteur UV et FLD - Une intégration automatique Colonne Keystone BetaBasic-18 - 4.6x 150 mm - 3 m - taille de pores 150 À Gradient Temps (mn) %A %B 0 100 0 15 50 50 35 10 90 36 100 0 40 100 0 Temps d'analyse 40 mn (+ 20 mn de lavage entre les injections) Débit 1.5 ml/mn Température de colonne 38 C Température des échantillons Réfrigéré (4 C) Volume d'injection 100 gl Détection Absorbance UV à 280 nm Fluorescence à : - 296 nm (excitation) - 330 nm (émission) On trace alors la concentration en protéine dans le milieu continu en fonction du temps. 10 On lit sur cette courbe la quantité totale de protéine libérée lorsque la courbe atteint un plateau : cette valeur doit représenter au moins 40% de la protéine introduite au départ pour que le test soit valable. On lit alors sur cette courbe le temps noté Tr comme étant celui nécessaire pourrelarguer 50% du principe actif introduit. 35 Suivant une caractéristique préférée, la formulation pharmaceutique liquide selon l'invention est caractérisée en ce que les particules microniques de la suspension sont susceptibles d'être obtenues spontanément dans un liquide aqueux par addition, à une suspension de nanoparticules de polymère PO et éventuellement un PA, d'un sel contenant 5 des ions multivalent, de préférence des ions divalent , de polarité opposée à celle des groupes GI du polymère PO. Conformément à un mode préféré de réalisation, la formulation selon l'invention comprend un PA associé aux microparticules de PO. 10 Cette formulation a pour avantage d'être injectable par voie parentérale et d'être liquide dans les conditions d'injection. Suivant l'invention, les qualificatifs "liquide", "basse" ou "très faible viscosité" correspondent, avantageusement, à une viscosité dynamique à 20 C inférieure ou égale 15 à 1000 mPa.s. De préférence, la viscosité dynamique de la formulation, mesurée à 20 C, pour un gradient de cisaillement de 1000 s-1, est préférablement inférieure ou égale à 500mPa.s., de préférence comprise entre 2 et 200 mPa.s. par exemple, comprise entre 1,0 et 100 mPa.s, voire entre 1,0 et 50 mPa.s. 20 Mesure de la viscosité dynamique La mesure de référence pour la viscosité dynamique peut être réalisée, par exemple, à 20 C à l'aide d'un rhéomètre AR1000 (TA Instruments) équipé d'une géométrie cône-plan (4 cm, 2 ). La viscosité v est mesurée pour un gradient de cisaillement de 1000 s-1. 25 Cette faible viscosité rend les formulations de l'invention aisément injectables par voie parentérale, en particulier par voie mucosale, intramusculaire, sous-cutanée, intradermique, intrapéritonéale, intracérébrale ou dans une tumeur, entre autres. La formulation selon l'invention peut aussi être administrée par voie orale, nasale, pulmonaire, vaginale, oculaire ou buccale. 30 Cet état liquide ou cette faible viscosité des formulations de l'invention existe aussi bien à des températures d'injection correspondant à des températures ambiantes, par exemple comprises entre 4 et 30 C, qu'à la température physiologique. Les polymères PO selon l'invention sont des polymères biodégradables, hydrosolubles et porteurs de groupements hydrophobes GH et de groupements GI ionisables . Les groupements hydrophobes peuvent être en nombre réduit vis à vis du reste de la chaîne et peuvent se situer latéralement à la chaîne ou intercalés dans la chaîne, et être répartis de façon aléatoire (copolymère statistique) ou répartis sous forme de séquences ou de greffons (copolymères blocs ou copolymères séquencés). Sans vouloir se limiter les polymères PO modifiés hydrophobes peuvent être choisis dans le groupe comprenant: les polyaminoacides, les (poly)peptides, les gélatines, les protéines, les polysaccharides -de préférence dans le sous-groupe comprenant les pullulanes et/ou les chitosans et/ou les mucopolysaccharides et/ou les dextrans et/ou les galactomannanes et/ou les polyhyaluronates-, ou leurs mélanges. Selon un mode préféré de réalisation de l'invention, PO est choisi parmi les (co)polyaminoacides amphiphiles. Au sens de l'invention et dans tout le présent exposé, le terme polyaminoacide couvre aussi les polyamino acides naturels que les polyaminoacides synthétiques, ainsi que les oligoaminoacides comprenant de 2 à 20 unités "acide aminé" au même titre que les polyaminoacides comprenant plus de 20 unités "acide aminé". De préférence, les polyaminoacides selon la présente invention sont des oligomères ou des homopolymères comprenant des unités récurrentes acide glutamique ou aspartique ou des copolymères comprenant un mélange de ces deux types d'unités "acide aminé". Les unités considérées dans ces polymères sont des acides aminés ayant la configuration D ou L ou D/L et sont liées par leurs positions alpha ou gamma pour l'unité glutamate ou glutamique et alpha ou bêta pour l'unité aspartique ou aspartate. Les unités "acide aminé" préférées de la chaîne polyaminoacide principale sont celles ayant la configuration L et une liaison de type alpha. Suivant un mode encore plus préféré de réalisation de l'invention, le polymère PO est un polyaminoacide formé par des unités aspartiques et/ou des unités glutamiques, au moins une partie de ces unités étant porteuses de greffons comportant au moins un groupement hydrophobe GH. Ces polyaminoacides sont notamment du type de ceux décrits dans la demande de brevet PCT WO-A-00/30618. Selon une première possibilité, le (ou les) PO de la formulation sont définis par la formule générale (I) suivante : NHR1 (I) dans laquelle : ^ RI représente un H, un alkyle linéaire en C2 à CIO ou ramifié en C3 à CIO, benzyle, une unité acide aminé terminale ou -R4-[GH] ; ^ R2 représente un H, un groupe acyle linéaire en C2 à CIO ou ramifié en C3 à C10, un pyroglutamate ou -R4-[GH] ; ^ R3 est un H ou une entité cationique, de préférence sélectionnée dans le groupe comprenant : - les cations métalliques avantageusement choisis dans le sous-groupe comprenant : le sodium, le potassium, le calcium, le magnésium, les cations organiques avantageusement choisis dans le sous-groupe comprenant : • les cations à base d'amine, 15 • les cations à base d'oligoamine, • les cations à base de polyamine (la polyethylèneimine étant particulièrement préférée), • les cations à base d'acide(s) aminé(s) avantageusement choisis dans la classe comprenant les cations à base de lysine ou 20 d'arginine, - ou les polyaminoacides cationiques avantageusement choisis dans le sous-groupe comprenant la polylysine ou l'oligolysine ; ^ R4 représente une liaison directe ou un "espaceur" à base de 1 à 4 unités acide aminé ; 25 ^ A représente indépendamment un radical -CH2- (unité aspartique) ou - CH2-CH2- (unité glutamique) ; ^ n/(n+m) est défini comme le taux de greffage molaire et sa valeur est suffisamment basse pour que PO mis en solution dans l'eau à pH 7 et à 25 C, forme une suspension colloïdale de particules submicroniques de 30 PO, de préférence n/(n + m) est compris entre 1 à 25 % molaire et mieux encore entre 1 et 15 % molaire ; 10 ^ n + m est défini comme le degré de polymérisation et varie de 10 à 1000, de préférence entre 50 et 300 ; ^ GH représente un groupement hydrophobe. Dans une forme préférée de réalisation de l'invention, la formulation est caractérisée en ce que le groupement hydrophobe GH est issu d'un précurseur alcoolique choisi dans le groupe comprenant: l'octanol, le dodécanol, le tétradécanol, l'hexadécanol, l'octadécanol, l'oleylalcool, le tocophérol ou le cholestérol, et en ce que R4 représente une liaison directe. Selon une deuxième possibilité, le (ou les) PO de la formulation répond à l'une des formules générales (II), (III) et (IV) suivantes : COOR3 O A/ H H A O 1 N~ N Rio COOR3 [GH] R4 N _I H O n' O N 1- H [CH] R4 N -1 H O [GH] 4 /N RN 1 - O H n' Rs 3' COOR COOR3 H A/ O O A/ H N [GH] m' R 3 COOR N4/[GHl 1 - n" R - O H dans lesquelles : 20 ^ GH représente un groupement hydrophobe ; ^ R30 est un groupement alkyle linéaire en C2 à C6 ; ^ R3 ' est un H ou une entité cationique, de préférence sélectionnée dans le groupe comprenant : - les cations métalliques avantageusement choisis dans le sous-groupe 25 comprenant : le sodium, le potassium, le calcium, le magnésium, - les cations organiques avantageusement choisis dans le sous-groupe comprenant : • les cations à base d'amine, H / A O [GH] N R4--- • les cations à base d'oligoamine, • les cations à base de polyamine (la polyéthylèneimine étant particulièrement préférée), • les cations à base d'acide(s) aminé(s) avantageusement choisis dans la classe comprenant les cations à base de lysine ou d'arginine, ou les polyaminoacides cationiques avantageusement choisis dans le sous-groupe comprenant la polylysine ou l'oligolysine, ^ R50 est un groupement alkyle, dialcoxy ou diamine en C2 à C6; lo ^ R4 représente une liaison directe ou un "espaceur" à base de 1 à 4 unités acide aminé ; ^ A représente indépendamment un radical -CH2- (unité aspartique) ou -CH2-CH2- (unité glutamique) ; n' + m' ou n"est défini comme le degré de polymérisation et varie de 10 à 15 1000, de préférence entre 50 et 300. Avantageusement, les n groupements GH du PO représentent chacun indépendamment les uns des autres un radical monovalent de formule suivante : 20 R5 (GH) dans laquelle : - R5 représente un méthyle(alanine), isopropyle (valine), isobutyle (leucine), secbutyle (isoleucine), benzyle (phénylalanine) ; 25 - R6 représente un radical hydrophobe comportant de 6 à 30 atomes de carbone; - 1 varie de 0 à 6. Selon une caractéristique remarquable de l'invention, tout ou partie des groupements hydrophobes R6 des PO sont choisis de façon indépendante, dans le groupe 30 de radicaux comportant : ^ un alcoxy linéaire ou ramifié comportant de 6 à 30 atomes de carbone et pouvant comporter au moins un hétéroatome (de préférence O et/ou N et/ou S) et/ou au moins une insaturation, 6 R ^ un alcoxy comportant 6 à 30 atomes de carbone et ayant un ou plusieurs carbocycles annelés et contenant éventuellement au moins une insaturation et/ou au moins un hétéroatome (de préférence O et/ou N et/ou S), ^ un alcoxyaryle ou un aryloxyalkyle de 7 à 30 atomes de carbone et pouvant comporter au moins une insaturation et/ou au moins un hétéroatome (de préférence 0 et/ou N et/ou S). En pratique et sans que cela ne soit limitatif, le radical hydrophobe R6 du greffon du PO est issu d'un précurseur alcoolique choisi dans le groupe comprenant: l'octanol, le dodécanol, le tétradécanol, l'hexadécanol, l'octadécanol, l'oleylalcool, le tocophérol ou le cholestérol. Avantageusement, la chaîne principale du polyaminoacide est : - un homopolymère d'alpha-L-glutamate ou d'alpha-L-glutamique; - un homopolymère d'alpha-L-aspartate ou d'alpha-L-aspartique - ou un copolymère d'alpha-L-aspartate/alpha-L-glutamate ou d'alpha-L-aspartique/alpha-L-glutamique. De manière remarquable, la distribution des unités aspartiques et/ou glutamiques de la chaîne polyaminoacide principale du PO est telle que le polymère ainsi constitué est 20 soit aléatoire, soit de type bloc, soit de type multibloc. Selon un autre mode de définition, le PO mis en oeuvre dans la formulation selon l'invention a une masse molaire qui se situe entre 2 000 et 100 000 g/mole, et de préférence entre 5 000 et 40 000 g/mole. Selon une variante, le PO de la formulation selon l'invention est porteur d'au moins 25 un greffon de type polyalkylène-glycol lié à une unité glutamate et/ou aspartate. Avantageusement, ce greffon est de type polyalkylène-glycol est de formule (V) suivante. /Fe X 30 35 dans laquelle : - Ri4 représente une liaison directe ou un "espaceur" à base de 1 à 4 unités acide aminé ; - X est un hétéroatome choisi dans le groupe comportant l'oxygène, l'azote ou un soufre ; - R7 et R8 représentent indépendamment un H, un alkyle linéaire en Cl à C4; - n"' varie de 10 à 1000, de préférence de 50 à 300. En pratique, le polyalkylèneglycol est par exemple un polyethylène glycol. Il est souhaitable, conformément à l'invention, que le pourcentage molaire de greffage du polyalkylène glycol varie de 1 à 30 %. Les polyaminoacides PO sont en outre extrêmement intéressants, du fait qu'à un taux de greffage ajustable, ils se dispersent dans l'eau à pH 7,4 (par exemple avec un tampon phosphate) pour donner des suspensions colloïdales. De plus, des principes actifs PA tels que des protéines, des peptides ou des petites molécules, peuvent s'associer spontanément à des nanoparticules comprenant ces polyaminoacides PO. Il convient de comprendre que les PO contiennent des fonctions ionisables qui sont, selon le pH et la composition, soit neutres (par exemple COOH), soit ionisées (par exemple COO-),. Pour cette raison, la solubilité dans une phase aqueuse est directement fonction du taux de fonctions ionisées et donc du pH. En solution aqueuse, dans le cas de fonctions carboxyliques, le contre-ion peut être un cation métallique tel que le sodium, le calcium ou le magnésium, ou un cation organique tel que la triéthanolamine, la tris(hydroxyméthyl)-aminométhane ou une polyamine tel que la polyéthylèneimine. Les PO de type polyaminoacide susceptibles d'être utilisés dans la formulation de l'invention sont, par exemple, obtenus par des méthodes connues de l'homme de l'art. Les polyaminoacides statistiques peuvent être obtenus par greffage du greffon hydrophobe, préalablement fonctionnalisé par "l'espaceur", directement sur le polymère par une réaction classique de couplage. Les PO polyaminoacides blocs ou multiblocs peuvent être obtenus par polymérisation séquentielle des anhydrides de N-carboxy-aminoacides (NCA) correspondants. On prépare par exemple un polyaminoacide, homopolyglutamate, homopolyaspartate ou un copolymère glutamate/aspartate, bloc, multibloc ou aléatoire selon des méthodes classiques. Pour l'obtention de polyaminoacide de type alpha, la technique la plus courante est basée sur la polymérisation d'anhydrides de N-carboxy-aminoacides (NCA), décrites, par exemple, dans l'article "Biopolymers, 1976, 15, 1869 et dans l'ouvrage de H.R. Kricheldorf "alpha-Aminoacid-N-carboxy Anhydride and related Heterocycles" Springer Verlag (1987). Les dérivés d'NCA sont de préférence des dérivés NCA-O-Me, NCA-O-Et ou NCA-O-Bz (Me = Méthyl, Et = Ethyle et Bz = Benzyle). Les polymères sont ensuite hydrolysés dans des conditions appropriées pour obtenir le polymère sous sa forme acide. Ces méthodes sont inspirées de la description donnée dans le brevet FR-A-2 801 226 de la demanderesse. Un certain nombre de polymères utilisables selon l'invention, par exemple, de type poly(alpha-L-aspartique), poly(alpha-L-glutamique), poly(alpha-D-glutamique) et poly(gamma-L-glutamique) de masses variables sont disponibles commercialement. Le polyaspartique de type alpha-bêta est obtenu par condensation de l'acide aspartique (pour obtenir un polysuccinimide) suivie d'une hydrolyse basique (cf. Tomida et al. Polymer 1997, 38, 4733-36). Le couplage du greffon avec une fonction acide du polymère est réalisé aisément par réaction du polyaminoacide en présence d'un carbodiimide comme agent de couplage et optionnellement, un catalyseur tel que le 4-diméthylaminopyridine et dans un solvant approprié tel que la diméthylformamide (DMF), la N-méthyl pyrrolidone (NMP) ou la diméthylsulfoxide (DMSO). Le carbodiimide est par exemple, le dicyclohexylcarbodiimide ou le diisopropylcarbodiimide. Le taux de greffage est contrôlé chimiquement par la stoechiométrie des constituants et réactifs ou le temps de réaction. Les greffons hydrophobes fonctionnalisés par un "espaceur" sont obtenus par couplage peptidique classique ou par condensation directe par catalyse acide. Ces techniques sont bien connues de l'homme de l'art. Pour la synthèse de copolymère bloc ou multibloc, on utilise des dérivés NCA préalablement synthétisé avec le greffon hydrophobe. Par exemple, le dérivé NCA-hydrophobe est copolymérisé avec le NCA-0-Benzyl puis on enlève par hydrolyse sélectivement les groupements benzyliques. Dans la forme de réalisation préférée selon laquelle elles comprennent au moins un PA, les formulations selon l'invention résultent de l'association non covalente de nanoparticules à base d'au moins un PO et d'au moins un PA, dans un milieu liquide aqueux. Pour la préparation, le PO et/ou le PA peut être sous forme solide (de préférence poudre) et/ou sous forme liquide (de préférence suspension aqueuse colloïdale). L'association PA/PO signifie au sens du présent exposé que le (ou les) PA est (sont) associé(s) au(x) polymère(s) PO [e.g. un ou plusieurs polyaminoacide(s)] par une ou plusieurs liaisons autre(s) qu'une (ou que des) liaison(s) chimique(s) covalente(s). Les techniques d'association d'un ou de plusieurs PA aux PO selon l'invention, sont décrites notamment dans la demande de brevet WO-A-00/30618. Elles consistent à incorporer au moins un PA dans le milieu liquide contenant des nanoparticules de PO, de manière à obtenir une suspension colloïdale de nanoparticules chargées en ou associées avec un ou plusieurs principe(s) actif(s). Au sens de l'invention, le terme "ions multivalents" désigne des ions divalents, des ions trivalents, des ions tétravalents et des mélanges de ces ions. Dans le cas où PO présente des groupements GI anioniques, les ions multivalents sont des cations multivalents, de préférence des cations divalents, plus préférentiellement encore choisis dans le groupe comprenant : Mg2+, Cal+, Zn2+, Fe2+, Cu2+ou leurs mélanges, et/ou des cations trivalents, plus préférentiellement encore choisis dans le groupe comprenant : A13+, Fei+ ou leurs mélanges. Il est possible qu'outre des ions multivalents, la formulation selon l'invention contienne des ions (e.g. cations) monovalents, éventuellement actifs dans l'agrégation des nanoparticules en microparticules. Ces ions multivalents sont amenés dans la formulation de l'invention, de préférence sous forme de solution saline (organique ou minérale) aqueuse, par exemple une solution de sulfate, chlorure, acétate, gluconate ou glutamate (ou autre acide aminé anionique) de cations multivalents. Pour améliorer sa stabilité, il est préférable que la formulation comprenne au moins un stabilisant sélectionné dans le groupe comprenant: -> les nanoparticules d'au moins un polymère PO, PO étant un copolymère amphiphile, biodégradable, hydrosoluble et porteur de groupements hydrophobes (GH) et de groupements hydrophiles ionisables (GI), au moins en partie ionisés, et formant spontanément une suspension colloïdale de nanoparticules dans l'eau, à pH 7,0, en condition isotonique, - les polyalkylène glycols, de préférence les polyéthylène glycols; --> les copolyalkylène glycols, de préférence les copolymères -éthylèneglycolpropylène-glycol (de type Poloxamer ou Pluronic ou Lutrol); ù> les polymères cellulosiques et leurs dérivés, de préférence les carboxyalkylcelluloses (e.g. les carboxyméthylcelluloses) ou les alkylcelluloses (e.g. les 25 méthylcelluloses); ù* les esters de sorbitan et d'acide(s) gras, de préférence les esters de polyoxyalkylène(e.g. éthylène) glycol et d'au moins un acide (e.g. l'acide oléique), de type Tween ou Polysorbate; - les tensioactifs à base de phospholipides et de polyalkylène glycols, de préférence 30 de polyéthylène glycols; --> les saccharides hydrogénés ou non, tels que le tréhalose, le sorbitol, le mannitol, le saccharose; des polyols tels que le propylène glycol ou le glycérol; ùj les gélatines de préférence hydroysées; 35 -> les (co)polymères azotés, de préférence dans le groupe comprenant les polyacrylamides, les poly-N-vinylamides, les polyvinylpyrrolidones (PVP) et les poly-N-vinyl- lactames; --- les alcools polyvinyliques (APV); --> et leurs mélanges. L'un des stabilisants préférés conformément à l'invention est formé par des nanoparticules d'au moins un polymère PO, identique ou différent (de préférence identique) de celui constituant les microparticules. La quantité de stabilisant mis en oeuvre dans la formulation est de préférence comprise entre 0,01 et 10 % en poids, et plus préférentiellement encore entre 0,1 et 5 % en poids. S'agissant des stabilisants comprenant des nanoparticules, ils sont avantageusement utilisés dans la formulation à raison de 1,5 à 3,5 % en poids, par exemple de 2,0 à 3,0 (---2,5) % poids. Concernant le PA, il est de préférence choisi dans le groupe comprenant: les protéines, les glycoprotéines, les protéines liées à une ou plusieurs chaînes polyalkylèneglycol [de préférence polyéthylèneglycol (PEG) : "protéines-PEGylées"], les peptides, les polysaccharides, les liposaccharides, les oligonucléotides, les polynucléotides et leurs mélanges, et, plus préférentiellement encore, dans le sous-groupe de érythroproïétine, oxytocine, vasopressine, hormone adrénocorticotropique, facteur de croissance épidermal, facteur de croissance des plaquettes (PDGF), les facteurs stimulants de l'hématopoïèse et leurs mélanges, les facteurs VIII et IX, hémoglobine, les cytochromes, les albumines prolactine, luliberine, hormone relargant l'hormone lutéinisante (LHRH), les antagonistes de la LHRH, les concurrents de la LHRH, les hormones de croissance (GH) humaine, porcine ou bovine, le facteur relargant l'hormone de croissance, l'insuline, la somatostatine, le glucagon, les interleukines ou leurs mélanges (IL-2, IL-11, IL-12), les interférons-a, (3 ou y, la gastrine, la tétragastrine, la pentagastrine, l'urogastrone, la sécrétine, la calcitonine, l'enkephaline, les endomorphines, les angiotensines, l'hormone relargant la thyrotropine (TRH), le facteur nécrosant des tumeurs (TNF), le facteur de croissance des nerfs (NGF), le facteur stimulant les colonies granulocytes (G-CSF), le facteur stimulant les colonies de macrophages granulocytaires (GM-CSF), le facteur stimulant les colonies de macrophages (M-CSF), heparinase, la protéine morphogénique de l'os (BMP), hANP, le peptide ressemblant au glucagon (GLP-1), VEG-F, l'antigène recombinant de l'hépatite B (rHBsAg), la rénine, les cytokines, la bradykinine, les bacitracines, les polymixines, les colistines, la tyrocidine, les gramicidines, les cyclosporines et analogies synthétiques, les modifications et fragments actifs pharmaceutiquement d'enzymes, de cytokines, d'anticorps, d'antigènes et de vaccins. Selon une variante, le principe actif est une "petite" molécule organique hydrophobe, hydrophile ou amphiphile du type de celles appartenant à la famille des anthracyclines, des taxoïdes ou des camptothécines ou du type de celles appartenant à la famille des peptides telles que la leuprolide ou la cyclosporine et leurs mélanges Au sens du présent exposé, une "petite" molécule est notamment une petite molécule non protéinique, par exemple exempte d'acides aminés. Selon une autre variante, le principe actif est avantageusement choisi parmi au moins l'une des familles de substances actives suivantes : les agents de traitement de l'abus d'alcool, les agents de traitement de la maladie d'Alzheimer, les anesthésiques, les agents de traitement de l'acromégalie, les analgésiques, les antiasthmatiques, les agents de traitement des allergies, les agents anticancéreux, les anti-inflammatoires, les anticoagulants et antithrombotiques, les anti-convulsivants, les antiépileptiques, les antidiabétiques, les antiémétiques, les antiglaucomes, les antihistaminiques, les antiinfectieux, les antibiotiques, les antifongiques, les antiviraux, les antiparkinsoniens, les anti-cholinergiques, les antitussifs, les inhibiteurs de l'anhydrase carbonique, les agents cardiovasculaires, les hypolipémiants, les anti-arythmiques, les vasodilatateurs, les antiangineux, les anti-hypertenseurs, les vasoprotecteurs, les inhibiteurs de cholinestérase, les agents de traitement des désordres du système nerveux central, les stimulants du système nerveux central, les contraceptifs, les promoteurs de fécondité, les inducteurs et inhibiteurs du travail utérin, les agents de traitement de la mucoviscidose, les agonistes des récepteurs de la dopamine, les agents de traitement de l'endométriose, les agents de traitement des dysfonctionnements érectiles, les agents de traitement de la fertilité, les agents de traitements des troubles gastro-intestinaux, les immunomodulateurs et les immunosuppresseurs, les agents de traitement des troubles de la mémoire, les antimigraineux, les relaxants des muscles, les analogues de nucléosides, les agents de traitement de l'ostéoporose, les parasympathomimétiques, les prostaglandines, les agents psychothérapeutiques, les sédatifs, les hypnotiques et tranquillisants, les neuroleptiques, les anxiolytiques, les psychostimulants, les antidépresseurs, les agents de traitements dermatologiques, les stéroïdes et les hormones, les amphétamines, les anorexiques, les anti-douleurs non analgésiques, les anti-épileptiques, les barbituriques, les benzodiazépines, les hypnotiques, les laxatifs, les psychotropes et toutes les associations de ces produits. Sur le plan quantitatif, il est particulièrement intéressant que la fraction massique en PA non associé aux particules microniques [PA non associé] en % en poids soit telle 35 que : o [PA non associé] Avantageusement, la formulation selon l'invention est destinée à la préparation de médicaments, en particulier pour administration parentérale, mucosale, sous-cutanée, intramusculaire, intradermique, intrapéritonéale, intracérébrale ou dans une tumeur, voire par voie orale, nasale, pulmonaire, vaginale ou oculaire. Selon un autre de ses aspects, l'invention a pour objet un procédé de préparation de la formulation susvisée. Ce procédé de préparation de la formulation est caractérisé en ce qu'il consiste essentiellement : a. à mettre en oeuvre ou préparer une suspension colloïdale de nanoparticules d'au moins un PO; b. éventuellement, à mélanger cette suspension colloïdale de nanoparticules de PO avec au moins un PA, de préférence en solution aqueuse; c. éventuellement à filtrer la suspension ainsi obtenue; d. à ajouter des ions multivalents (de préférence sous forme de sel(s)) de polarité opposée à celle des groupements GI du polymère PO, lesdits ions multivalents étant ajoutés en quantité telle que le rapport molaire R de la valence desdits ions multivalents au rapport molaire de ces ions aux groupements GI, étant compris entre 0,3 et 10, de préférence entre 0,6 et 5,0 et, plus préférentiellement encore, entre 0,80 et 3,0; e. au besoin à ajuster le pH et/ou l'osmolarité (e.g. par diafiltration). La préparation des formulations liquides selon l'invention sont avantageusement réalisés à température ambiante (25 C e.g.). Différents modes d'association du PA aux microparticules sont envisageables (vide supra). Il est avantageux que le PA soit associé aux nanoparticules destinées à former les microparticules par agrégation. Il est également possible d'associer le PA directement aux microparticules. Les deux méthodes d'association peuvent être combinées. Pour l'association aux nanoparticules et/ou aux microparticules, le PA est avantageusement sous forme de suspension ou de solution aqueuse pour le mélange avec la suspension colloïdale de nanoparticules et/ou de microparticules de PO. Selon une variante, le PA sous forme solide pourrait être incorporé puis mélangé à la suspension de nanoparticules et/ou de microparticules. La présente invention vise également des produits solides, dérivés des nanoparticules et des microparticules de PO contenu dans la formulation selon l'invention. En pratique, ces produits dérivés peuvent notamment être constitués par des poudres, des gels, des implants ou des films, entre autres. Ainsi, l'invention vise des produits dérivés de la formulation selon l'invention, pris en tant que tels, quel que soit leur procédé d'obtention. Le produit dérivé en question est donc 5 caractérisé en ce qu'il est sous forme non liquide et en ce qu'il comprend des particules microniques de polymère (PO), i. le polymère PO • étant un copolymère amphiphile, biodégradable, hydrosoluble et porteur de groupements hydrophobes (GH) et de groupements hydrophiles ionisables 1 o (GI), • et formant spontanément une suspension colloïdale de nanoparticules dans l'eau, à pH 7,0, en condition isotonique, ii. lesdites particules étant aptes à s'associer spontanément de façon non covalente avec au moins un principe actif (PA), à pH 7,0, en condition isotonique; 15 ces particules microniques de PO ayant une taille, mesurée dans un test T, comprise entre0,5 et 100 microns, de préférence entre 1 et 70 microns, de préférence entre 2 et 40 microns; et en ce qu'il contient des dérivés d'ions multivalents, de préférence d'ions divalents, de polarité opposée à celle des groupements GI du polymère, le produit R de la valence 20 desdits ions multivalents au rapport molaire de ces ions aux groupements GI, étant compris entre 0,3 et 10, de préférence entre 0,6 et 5,0 et, plus préférentiellement encore entre 0,8 et 3,0. Ce produit dérivé peut , par exemple, être constitué par une poudre ou par un gel. 25 La présente invention vise également ces produits dérivés de la formulation selon l'invention en tant que produits intermédiaires issus de la préparation de la formulation selon l'invention. Cette dernière concerne donc aussi un procédé de préparation d'au moins l'un de ces produits dérivés. Ce procédé est caractérisé en ce qu'il consiste essentiellement 30 à sécher la suspension de particules microniques, de manière à obtenir une forme solide, de préférence une poudre de particules microniques, susceptible d'être stockée ou administrée. De tels produits dérivés donnent accès à une autre voie de préparation de la 35 formulation selon l'invention. Le procédé selon cette voie est caractérisé en ce qu'il consiste essentiellement : • à mettre en oeuvre au moins un produit dérivé obtenu par le procédé tel que défini supra, • et à mélanger ce produit dérivé avec de l'eau ou une solution aqueuse S de reconstitution. Dans ce dernier cas, la formulation pharmaceutique liquide est reconstituée extemporanément par mélange du produit dérivé solide (e.g. poudre) dans de l'eau ou dans 5 S avant injection. Par exemple, S peut comprendre une solution aqueuse. Il peut s'agir simplement d'eau pour préparations injectables. S peut contenir en plus éventuellement : - au moins un tampon et/ou au moins un sel injectable (tampon phosphate, tampon 10 citrate, chlorure de sodium) en concentration par exemple entre 0,OO1M et 0,1M de préférence entre 0,005M et 0,02M, ce tampon et/ou ce sel injectable permettant d'ajuster le pH de la solution; - au moins un tensioactif injectable, de préférence de type polysorbate tels le Tween 20 et le Tween 80 ou de type poloxamer tels le lutrol F38, le lutrol 15 F68 ou le lutrol F127 dans des concentrations par exemple comprises entre 0,01% et 2% de préférence entre 0,05 et 0,5%. S peut contenir de plus des agents densifiants tels que des saccharides, à savoir i.a le saccharose, le D-mannitol ou le tréhalose dans des concentrations comprises entre 0,1% et 10%, de préférence entre 0,5 et 5%. La solution de reconstitution peut également contenir 20 un polymère viscosifiant injectable choisi dans le groupe comprenant les polysaccharides, les polymères synthétiques (e.g. la carboxyméthylcellulose sodique), l'alcool polyvinylique, la polyvinylpyrolidone, les polyalkylène glycols (e.g. polyéthylène glycols) et leurs mélanges. 25 Plus généralement, les excipients susceptibles d'être ajoutés à la formulation selon l'invention, sont par exemple des antimicrobiens, des tampons, des antioxydants, des agents permettant d'ajuster l'isotonicité qui sont connus de l'homme de l'art. On pourra par exemple se référer à l'ouvrage : Injectable Drug Development, P.K. Gupta et al., Interpharm Press, Denver, Colorado 1999. 30 Conformément à l'invention, il est envisageable de prévoir une filtration stérilisante sur des filtres de porosité égale, par exemple, à 0,2 m, de la suspension liquide de nanoparticules de laquelle est issue les particules microniques de la formulation selon l'invention. L'agrégation en conditions stériles selon les modes de préparation décrits ci- 35 dessus permet ainsi d'injecter directement la formulation à un patient. Parmi les qualités primordiales de la formulation selon l'invention, figurent sa capacité à libérer de façon prolongée le PA sur une durée supérieure à celle obtenue avec une suspension colloïdale de nanoparticules du même polymère, administrée au même pH, à la même concentration en protéine comme en polymère. La présente invention a également pour objet un procédé de préparation de médicaments, en particulier pour administration parentérale, mucosale, sous-cutanée, intramusculaire, intradermique, intrapéritonéale, intracérébrale ou dans une tumeur, voire par voie orale, nasale, pulmonaire, vaginale ou oculaire, caractérisé en ce qu'il consiste essentiellement à mettre en oeuvre au moins une formulation telle définie ci-dessus per se et/ou une formulation obtenue par le procédé lui aussi défini ci-dessus, et/ou tout produit dérivé et/ou tout précurseur de ladite formulation. Bien que la formulation selon l'invention soit de préférence pharmaceutique, cela n'exclut pas pour autant les formulations cosmétiques, diététiques ou phytosanitaires comprenant au moins un PO tel que défini ci-dessus et au moins un PA. L'invention concerne également une méthode de traitement thérapeutique consistant essentiellement à administrer la formulation telle que décrite dans le présent exposé, par voie parentérale, mucosale, sous-cutanée, intramusculaire, intradermique, intra-péritonéale, intracérébrale ou dans une tumeur, voire par voie orale, nasale, pulmonaire, vaginale ou oculaire. Suivant une variante particulière de l'invention, cette méthode de traitement thérapeutique consiste à administrer la formulation telle que décrite supra par injection parentérale, sous-cutanée, intramusculaire, intradermique, intrapéritonéale, intracérébrale ou dans une tumeur, de préférence de manière à ce qu'elle forme un dépôt sur le site d'injection. L'invention sera mieux comprise et ses avantages et variantes de mise en oeuvre ressortiront bien des exemples qui suivent et qui décrivent la synthèse des PO formés par des polyaminoacides greffés par un groupement hydrophobe, leur transformation en système de libération prolongée de PA, à savoir en formulation selon l'invention (suspension colloïdale aqueuse stable) et la démonstration de la capacité d'un tel système non seulement de s'associer à une protéine thérapeutique, mais surtout à gélifier/réticuler pour libérer de manière très prolongée in vivo la protéine thérapeutique. DESCRIPTION DE LA FIGURE UNIQUE La Figure unique est une courbe donnant le relargage de l'hormone de croissance humaine [hGH en % par rapport à la concentration totale injectée] en fonction du temps [ t en min] dans le test L au cours du temps suivant qu'elle est incluse dans des nanoparticules de PO [^ nanoparticules 23 mg/g] ou des microparticules de PO [• microparticules 73 mg/g] préparées suivant l'exemple 8. EXEMPLES : EXEMPLE 1 : POLYMERE AMPHIPHILE PO Synthèse d'un polyglutamate greffé par l'alpha-tocophérol d'origine synthétique On solubilise 15 g d'un acide alpha-L-polyglutamique (de masse équivalente à environ 16 900 Da par rapport à un standard en polyoxyéthylène et obtenu par polymérisation de NCAG1uOMe suivie d'une hydrolyse comme décrits dans la demande de brevet FR-A-2 801 226) dans 288 ml de diméthylformamide (DMF) en chauffant à 80 C jusqu'à solubilisation du polymère. On refroidit la solution à 15 C et on ajoute successivement 2,5 g de D,L-alpha- tocophérol (> 98 % obtenu de Fluka ) préalablement solubilisé dans 8 ml de DMF, 280 mg de 4-dimethylaminopyridine préalablement solubilisé dans 1 ml de DMF et 1,6 g de diisopropylcarbodiimide préalablement solubilisé dans 6 ml de DMF. Après 3 heures sous agitation, le milieu réactionnel est versé dans 1200 ml d'eau contenant 15 % de chlorure de sodium et d'acide chlorhydrique (pH 2). Le polymère précipité est ensuite récupéré par filtration, lavé par de l'acide chlorhydrique 0,1 N, de l'eau et par de l'éther diisopropylique. Le polymère est ensuite séché à l'étuve sous vide à 40 C. On obtient un rendement de l'ordre de 90 %. La masse molaire mesurée par la chromatographie d'exclusion stérique est de 15500 par rapport à un standard polyoxyéthylène. La taux de tocophérol greffé, estimé par la spectroscopie RMN du proton, est de 5,1 % molaire. Une suspension de nanoparticules du polymère dans l'eau est obtenu en le solubilisant dans l'eau en ajustant le pH (neutralisation des carboxylates) à 7 +/-1. EXEMPLE 2 : PREPARATION DE 100G D'UNE SUSPENSION COLLOIDALE DE NANOPARTICULES DU POLYMERE PO CHARGEE EN HGH 2.1 Préparation d'une solution colloïdale de polymère amphiphile PO: On laisse une nuit le polymère en solution se thermostater à 30 C. On pèse 35,3 g de polymère PO de l'exemple 1. On le dilue avec 26,65 g d'eau stérile pour injection (pour un polymère PO à 28,4 mg/g). 35 La solution de polymère est maintenue sous agitation magnétique. L'osmolarité de la solution est ajustée à 300 20 mOsm en introduisant 1,89 g d'une solution aqueuse de NaCl 5,13M (30 % p/p). Le pH est ajusté 7,4 0,2 par ajout de 0,38 g d'une solution de NaOH 1N. On obtient alors 64,22 g d'une solution de polymère à 15,61 mg/g. 2.2 Association de la protéine au polymère : On décongèle à 25 C pendant 1h30 la solution d'hormone de croissance humaine recombinante , notée hGH. On ajoute ensuite 35,92 g de solution d'hGH (concentrée 3,9 mg/g) sur 64,15 g de la solution colloïdale de polymère préparée précédemment sous agitation. La solution chargée en protéine est mise en maturation pendant 2 h à température 10 ambiante. Elle est ensuite filtrée sur 0,8-0,2 microns et laissée maturer toute une nuit. On obtient ainsi 100 g d'une formulation prête à être injectée contenant 1,4 mg/g d'hGH et 10 mg/g de polymère de type PO. 15 EXEMPLE 3: PREPARATION D'UNE SUSPENSION DE PARTICULES MICRONIQUES A L'AIDE DE MgCl2 La suspension est préparée à partir d'une solution préparée selon l'exemple 2, ajustée en pH et osmolarité et à 10,0 mg/g en PO. a) Floculation de la solution par ajout d'une solution de MgC12 1M, sous agitation 20 (position n 9) avec un pousse-seringue délivrant environ 20 ml/h. Le rapport caractérisant l'ajout de cations r =2x [Glu] est ici égal à 3,36. On obtient une solution à 8,51 mg/g de PO. b) Centrifugation 25 mn à 2500 rpm. Le surnageant limpide est à 646 mOsm. 25 c) Lavage du culot avec 1/8 du volume de la solution de départ d'eau stérile et centrifugation 10 mn à 2500 rpm. Le surnageant limpide est à 350 mOsm. d) Centrifugation 10 mn à 2500 rpm. Cette formulation est caractérisée comme suit pH 6,64 Osmolalité 349 mOsm [PO] 50,77 mg/g Diamètre des particules D50 20 m (selon test Ti) 30 EXEMPLE 4: OBTENTION D'UNE SUSPENSION DE MICROPARTICULES FABRIQUEES AVEC DU CaCl2 ET AVEC DIMINUTION DE PH [Mg2+] La suspension est préparée à partir d'une solution préparée selon l'exemple 2, ayant pour caractéristiques finales 1,2 mg/g de hGH et 25,9 mg/g de PO a) Ajustement à pH 5,52 de la formulation initiale avec HCl 0,1N sous agitation (600 rpm) avec un pousse-seringue délivrant environ 70 ml/h. b) Floculation du polymère par ajout d'une solution de CaC12 1M sous agitation (600 rpm) avec un pousse-seringue délivrant environ 39 mUh. Le rapport caractérisant l'ajout de cations r = 2 x est ici égal à 1,68. c) Centrifugation 8 mn à 2500 rpm. Le surnageant limpide est à pH 4,73 et 653 mOsm. d) Lavage du culot avec 1/8 du volume de la solution de départ d'eau milli-Q et centrifugation 4 mn à 2500 rpm. Le surnageant limpide est à pH 4,72 et 378 mOsm. e) Concentration du culot par centrifugation 4 mn à 2500 rpm afin d'obtenir une suspension concentrée. La suspension obt EXEMPLE 5: OBTENTION D'UNE SUSPENSION DE MICROPARTICULES 20 FABRIQUEES AVEC DU CaC12 La suspension est préparée à partir d'une solution préparée selon l'exemple 2, ayant pour caractéristiques finales 1,2 mg/g de hGH et 26,01 mg/g de PO. a) Floculation de la formulation initiale par ajout d'une solution de CaCl2 1M sous 25 agitation (600 rpm) avec un pousse-seringue délivrant environ 40,3 ml/h jusqu'à atteindre un rapport r = 3,36. On obtient une Médusa 0,93 mg/g de hGH / 20,28 mg/g de P0. b) Centrifugation 4 mn à 2500 rpm. Le surnageant limpide est à pH 6,34 et 832 mOsm. LCa2+ J [Glu ] pH 4,88 Osmolalité 386 mOsm [PO] 122,88 mg/g [hGH] 4,9 mg/g Diamètre des particules D50 23 m (selon test Ti) c) Lavage du culot avec 1/3 du volume de la solution de départ d'eau milli-Q et centrifugation 8 mn à 2500 rpm. Le surnageant limpide est à pH 6,56 et 334 mOsm. d) Concentration du culot par centrifugation 8 mn à 2500 rpm afin d'obtenir une 5 suspension concentrée. Cette formulation est caractérisé comme suit: pH 6,25 Osmolalité 343 mOsm [PO] 101,87 mg/g [hGH] 4,7 mg/g Diamètre des particules D50 13 m (selon test Ti) EXEMPLE 6: OBTENTION D'UNE SUSPENSION DE MICROPARTICULES FABRIQUEES AVEC DU ZnC12 10 La suspension est préparée à partir d'une solution préparée selon l'exemple 2, ayant pour caractéristiques finales 1,4 mg/g de hGH et 10,00 mg/g de PO. a) Floculation de la solution par ajout d'une solution de ZnC12 1M, sous agitation (position n 9) avec un pousse-seringue délivrant environ 20 ml/h jusqu'à obtention 15 d'un rapport r = 1,54. On obtient une solution à 9, 64 mg/g de PO. b) Centrifugation 4 mn à 2500 rpm. Le surnageant limpide est à 389 mOsm. c) Lavage du culot avec 1/13 du volume de la solution de départ d'eau stérile et centrifugation 8 mn à 2500 rpm. Le surnageant limpide est à 237 mOsm. d) Lavage du culot avec 1/8 du volume de la solution de départ de NaCl 0,9%. 20 Centrifugation 8 mn à 2500 rpm. Le surnageant limpide est à 253 mOsm. La concentration théorique calculée est alors de 64,97 mg/ml. Cette formulation est caractérisée comme suit: pH 5,86 Osmolalité 256 mOsm [ PO] 63,51 mg/g Diamètre des particules D50 9 m (selon test Tl) 25 EXEMPLE 7: OBTENTION D'UNE SUSPENSION DE MICROPARTICULES FABRIQUEES AVEC DU MgC12 DANS DES CONDITIONS 1. 15 La suspension est préparée à partir d'une solution préparée selon l'exemple 2, ayant pour caractéristiques finales 0,48 mg/g de hGH / 23,05 mg/g de PO, ajustée en pH et osmolarité. a) Dilution à 10,0 mg/g avec du NaCl 0,9%. b) Floculation de la solution par ajout d'une solution de MgC12, 6H2O 1 M, sous agitation (position n 10), avec un pousse-seringue délivrant environ 20 ml/h jusqu'à obtention d'un rapport r = 6,93. On obtient une solution à 8,59 mg/g de PO. c) Centrifugation 10 mn à 2500 rpm. Le surnageant limpide est à 654 mOsm. d) Lavage du culot avec 1/7 du volume de la solution de départ d'eau stérile et centrifugation 10 mn à 2500 rpm. Le surnageant limpide est à 291 mOsm. Cette formulation est caractérisée comme suit: pH 6,56 Osmolalité 323 mOsm [PO] 75,7mg/g [hGH] 1,3 mg/g Diamètre des particules D50 8,6 pm (selon test Ti) EXEMPLE 8 : OBTENTION D'UNE SUSPENSION DE MICROPARTICULES FABRIQUEES AVEC DU MgC12 DANS DES CONDITIONS 2. La suspension est préparée à partir d'une solution préparée selon l'exemple 2, ayant pour 20 caractéristiques finales 1,33 mg/g de hGH / 10,10 mg/g de PO, ajustée en pH et osmolarité. a) Floculation de la solution en présence d'un balayage d'azote par ajout d'une solution de MgC12, 6H2O 2 M bullé à l'azote, sous agitation (500 rpm), avec une pompe délivrant environ 8 ml/mn jusqu'à obtention d'un rapport r = 10,01. On 25 obtient une solution à 8,98 mg/g de PO à 914 mOsm. b) Maturation de trois heures sous agitation. c) Utilisation d'un module Microza (UJP-0047R) vendu par Pall, de surface spécifique égale à 0,02m2. Ce module a été au préalable conditionné (élimination du glycérol et de l'ethanol par trempage dans de l'eau), dépyrogénéisé (NaOH 7% 30 puis rinçage à l'eau) et autoclavé. d) Conditionnement du module avec une solution de MgCl2 900 mOsm. e) Lavage avec 1,04 fois le volume de la Medusa floculée de H2O stérile que l'on ajoute à raison de 8 ml/mn afin de maintenir le volume global constant. La circulation est assurée avec une pompe à 25% de sa puissance, en maintenant une pression de 0,3 bar. Cette étape dure 3h. Le filtrat limpide est à 459 mOsm au final. f) Utilisation d'un module Microza (0,02m2) dont la circulation est assurée avec une pompe à 25% de sa puissance. Concentration avec un débit de perméat de 4,4 ml/mn. Cette étape dure 2h40. Le filtrat final est à 324 mOsm au final. Cette formulation qui est une suspension fluide et blanche possède les caractéristiques suivantes: Osmolalité 329 mOsm [Mg] 6,8 mg/g [microparticles] 43,6 mg/g [hGH] 4,56 mg/g R (selon test M) 2,30 Tr (selon test L) 16 h dapp (selon test D) 0,15 EXEMPLE 9: OBTENTION D'UNE SUSPENSION STABLE DE MICROPARTICULES FABRIQUEES AVEC DU MgC12 DANS DES CONDITIONS 3. a) Préparation d'une solution de PO préparée selon l'exemple 2, ci-après dénommée formulation initiale hGH 1,4 mg/g / PO 10 mg/g Une solution d'hormone de croissance humaine recombinante est décongelée 2h à 25 C ([hGH] = 3,9 mg/ml, pH = 7,2, 330 mOsm). Le polymère PO est dilué et ajusté (300 mOsm, pH = 7,4, 15,6 mg/g). La solution d'hGH est versée sur le polymère, puis le mélange hGH/PO (1,4/10 mg/g) est dégazé. L'association est réalisée une nuit à température ambiante. PO M(PO) 2317,90 g pH = 7,4 ù 300 mOsm [PO] 15,61 mg/g hGH M( hGH) 1302,30 g [hGH] 3,9 mg/g Formulation initiale M 3497,00 g [hGH] 1,35 mg/g [PO] 10,01 mg/g b) Préparation des microparticules hGH 5 mg/g / Mg microparticules 40 mg/g La formulation initiale est floculée par ajout contrôlé de MgC12 2M avec un rapport r =-5 9,01, puis l'ensemble est laissé maturer pendant 1h. La suspension est lavée avec de l'eau jusqu'à atteindre une osmolalité d'environ 300 mOsm, par microfiltration tangentielle (module Microza de chez Pall avec une surface spécifique de 0,32 m2). Elle est ensuite concentrée jusqu'à atteindre une concentration en PO comprise entre 38 et 41 mg/g. Formulation initiale M 3458,4 g [hGH] 1,399 mg/g [PO] 10,01 mg/g Floculation M( MgC12, 2M) 457,6 g débit 8,47 g/mn M (suspension) 3883,4g [PO] 8,84 mg/g Osmolalité 942 mOsm lavage M( H2O) 4241 g débit 42,43 mg/mn Osmolalité 330 mOsm Concentration M( filtrat) 3157 g débit 39,46 mg/mn M (microparticules concentrées) 713,8 g [hGH] 5,28 mg/g [PO] 50,9 mg/g Dilution M (MgC12, 0,1M) 179,9 g M (microparticules concentrées) 893,7 g [hGH] 4,22 mg/g [PO] 40,65 mg/g c) Préparation de la formulation mixte hGH 5 mg/g / Mg microparticules 40 mg/g / PO 23 mg/g Les microparticules sont stabilisées par l'ajout du polymère de type PO sous sa forme lyophilisée. Le lyophilisat est ajouté sur la suspension en agitation. L'ensemble est mis sous vide (30 rnbars) et sous agitation jusqu'au lendemain. Suspension M (microparticules concentrées) 872,5 g PO lyophilisé [H2O] 10,125% M ajouté 23,175 g formulation finale M 895,68 g [hGH] 4,11 mg/g [PO dans microparticules] 39,60 mg/g [PO ajouté] 23,00 mg/g pH 6,4 Osmolalité (mOsm) 409 [Mg] (g/1) 4,0 R (selon test M) 0,94 dapp (selon test D) 0,14 Tr (selon test L) 30,56 h EXEMPLE 10 PREPARATION DE PARTICULES MICRONIQUES SECHES CHARGEES EN HGH A PARTIR D'UNE SUSPENSION DE MICROPARTICULES 5 PAR UN PREMIER MODE D'EXECUTION DU PROCEDE SELON L'INVENTION. Une suspension de microparticules chargée en hGH est tout d'abord fabriquée dans les conditions décrites aux étapes a) à e) de l'exemple 8 (floculation, maturation, lavage). La suspension est lavée jusqu'à obtention d'une osmolalité de 280 mOsm environ. La 10 suspension à environ 10 mg/g en polymère est ensuite lyophilisée sur un appareil de type Bioblock ALPHA 1-4 LSC après avoir été congelée dans de l'azote liquide pendant 76h. Reconstitution et caractérisation de la suspension : 15 Sur 40 mg de poudre sont ajoutés 1 ml d'eau PPI. La solution est agitée manuellement pendant quelques secondes jusqu'à mouillage homogène de la poudre. La solution est laissée au repos pendant environ 10 minutes. Elle est homogénéisée quelques secondes par agitation manuelle et est aspirée à l'aide d'une aiguille 21G. On obtient ainsi 1 ml d'une solution prête à injecter . 20 Les caractéristiques de la suspension sont décrites ci-dessous R = 2 x [Mg 2+ j ] pH Osmolalité dapp(mg/ml) (selon test (selon test D) [CDO- M) 1,4 6,6 338 0,10 EXEMPLE 11 PREPARATION DE PARTICULES MICRONIQUES SECHES DE POLYMERE CHARGEES EN HGH A PARTIR D'UNE SUSPENSION DE MICROPARTICULES PAR UN SECOND MODE D'EXECUTION DU PROCEDE SELON L'INVENTION. Une suspension de microparticules chargée en hGH est tout d'abord fabriquée dans les conditions décrites aux étapes a) à e) de l'exemple 8 (floculation, maturation, lavage). La suspension est lavée jusqu'à obtention d'une osmolalité de 280 mOsm environ. La suspension à environ 10 mg/g en polymère est ensuite atomisée sur un appareil de spraydrying de type Büchi B290 . La solution liquide est aspirée à une vitesse de 5 ml/min et nébulisée à travers une buse de pulvérisation alimentée en azote (7 bars û 500 1/h). Le débit d'aspiration (air de séchage) est de 40 m3/h. La température d'entrée est maintenue à 90 C ce qui induit dans ces conditions une température en sortie de 45 C. Dans ces conditions la taille des particules obtenues (selon test T2) est de D(0,5)=5 m (50% du volume est occupé par des particules ayant un diamètre Douze chiens Beagle naïfs (poids de 7 à 10 Kg) ont été traités avec les formulations 5 suivantes : Nombre [hGH] [PO] Dose Dose Volume de chiens (mg/ml) (mg/ml) (mg/kg) (ml/kg) hGH IR 4 4 0 1 0,23 Formulation 1 4 5 22,6 1 0,22 Formulation 2 4 5 117,5 1 0,20 L'hGH IR correspond à une solution d'hormone de croissance humaine recombinante ([hGH] = 4 mg/ml, pH = 7,2, 330 mOsm). 10 La formulation 1 est préparée suivant l'exemple 2 et la formulation 2 suivant l'exemple 7. L'hGH est dosée par un test ELISA(kit DSL 10-1900). Les données pharmacocinétiques sont regroupées dans le tableau suivant : Cmax SD T>5ng/mL SD AUC0-fast SD RBA T50%auc SD (ng/mL) (h) (ng.h/ml) (%) (h) hGH IR 582 155 18 3 3209 276 100 4 1 Formulation 1 135 37 44 6 2579 516 80 25 5 Formulation 2 25 5 129 26 1759 246 55 121 33 où : 15 - Cmax est la concentration sérique maximale en hGH -T>5ng/ml est le temps où la concentration sérique en hGH est supérieure à 5 ng/ml - AUC représente l'aire sous la courbe concentration sérique en hGH en fonction du temps - RBA représente la biodisponibilité par rapport à une formulation Immediat Release 20 - T50%oauc représente le temps nécessaire pour relarguer 50% de l'hGH relarguée au total L'hGH IR présente un profil de libération rapide avec une concentration sérique maximale de 582 155 ng/mL atteinte après un temps médian de 2 heures. L'hGH est ensuite éliminé assez rapidement (T'/2 apparente d'environ 2 heures) suivant une décroissance 25 mono-exponentielle. L'hGH circulante n'est ensuite plus quantifiable au-delà de 24 heures. 25 La formulation 1 présente un profil de libération prolongée de l'hGH avec une phase d'absorption lente avant d'atteindre des concentrations sériques maximales comparables (44 6 et 37 4 ng/mL respectivement) après un temps médian de 24 heures. La pente d'élimination indique l'absence d'hGH quantifiable au-delà de 48 heures (la concentration sérique étant de 4,8 3,1 ng/mL). Cette formulation semble démontrer ici une libération plus lente de l'hGH dans le compartiment sanguin illustrée par le décalage du Cmax centré sur 24 heures. Cependant, ce phénomène ne semble pas prolonger de façon significative la durée de présence de l'hGH dans le sérum puisque la concentration circulante à 48 heures apparaît nulle. L'AUC de la formulation 1 apparaît légèrement diminuée par rapport à la référence IR : la biodisponibilité est de 80%. La formulation 2 offre quant à elle une modification majeure du profil PK avec un release très lent suite à un lag-time de 4 heures, puis une concentration sérique maximale de 25 5 ng/mL atteinte après un temps médian de 108 heures (étendue : 72-168 heures). L'allure générale de la pharmacocinétique de la formulation 2 est un profil très plat en pseudo-plateau type "infusion like". Le niveau d'hGH circulant retourne à une concentration non quantifiable entre 168 heures et 240 heures (7 et 10 jours). Cette formulation présente quant à elle une AUC beaucoup plus basse : perte de biodisponibilité relative de 45% (RBA=55%). EXEMPLE 13: PHARMACOCINETIQUE DE L'HGH CHEZ LE CHIEN APRES INJECTION SOUS CUTANEE D'UNE FORMULATION A BASE DE POLYAMINOACIDES AMPHIPHILES SOUS FORME MICROPARTICULAIRE Douze chiens Beagle naïfs (poids de 7 à 10 Kg) ont été traités avec les formulations suivantes : Nombre [hGH] [PO] pH Dose Dose Volume de chiens (mg/ml) (mg/ml) Osmo (mg/kg) (ml/kg) hGH IR 6 4,1 0 7,4/321 5 x 0,1 0,024 quotidien Formulation 1 6 4, 3 64,2 6,4/409 0,5 0,122 30 L'hGH IR correspond à une solution d'hormone de croissance humaine recombinante ([hGH] = 4,1 mg/ml, pH = 7,2, 330 mOsm). La formulation 1 est préparée suivant l'exemple 9. 41 Les données pharmacocinétiques sont regroupées dans le tableau suivant : Cmax SD T> l ng/mL SD AI TCo-iast SD RBA T50%aäc SD (ng/mL) (h) (ng.h/ml) (%) (h) hGH IR 90 24 39 258 26 100 2 0,3 Formulation 1 26 16 108 38 999 294 77 66 14 où : -Cmax est la concentration sérique maximale en hGH T>lng/ml est le temps où la concentration sérique en hGH est supérieure à 1 ng/ml 5 - AUC représente l'aire sous la courbe concentration sérique en hGH en fonction du temps - RBA représente la biodisponibilité par rapport à une formulation Immediat Release - T50%oauc représente le temps nécessaire pour relarguer 50% de l'hGH relarguée au total 10 Les microparticule relarguent l'hGH sur plus de 5 jours avec une perte de biodisponibilité de 23%. EXEMPLE COMPARATIF 14 : LIBERATION IN VITRO (TEST L) D'HGH A PARTIR 15 DE MICROPARTICULES SELON L'INVENTION ET DE NANOPARTICULES DE PO Une comparaison de la libération d'hGH à partir de nanoparticules de PO (exemple 2) et de microparticules de PO (exemple 8) est effectué dans le test L. La phase continue est de une solution tamponnée d'albumine à 30 mg/g. 20 On peut lire sur la figure unique annexée le temps nécessaire pour relarguer 50% de la protéine (hGH) dans les conditions de concentration où la formulation est injectable nanoparticules à 23 mg/g : tr = 40 mn soit 0,67 h microparticules à 73 mg/g : Tr = 973 mn soit 16, 22h L'hGH contenue dans des microparticules se relargue 24 fois plus lentement celle 25 contenue dans des nanoparticules. REVENDICATIONS - 1 - Formulation pharmaceutique liquide pour la libération prolongée de PA comprenant une suspension colloïdale, aqueuse, de basse viscosité, à base de particules 5 microniques de polymère (PO), i. le polymère PO • étant un copolymère amphiphile, biodégradable, hydrosoluble et porteur de groupements hydrophobes (GH) et de groupements hydrophiles ionisables (GI), au moins en partie ionisés, 10 • et formant spontanément une suspension colloïdale de nanoparticules dans l'eau, à pH 7,0, en condition isotonique, ii. lesdites particules étant aptes à s'associer spontanément de façon non covalente avec au moins un principe actif (PA), à pH 7,0, en condition isotonique; caractérisée en ce que les particules microniques de PO ont une taille, mesurée dans un 15 test T, comprise entre 0,5 et 100 microns, de préférence entre 1 et 70 microns, de préférence entre 2 et 40 microns et en ce qu'elle contient des ions multivalents de valence inférieure ou égale à 4, de préférence des ions divalents et/ou des ions trivalents, de polarité opposée à celle des groupements GI du polymère, le produit R, mesuré dans un test M, de la valence desdits ions multivalents au rapport molaire de ces ions aux 20 groupements GI, étant compris entre 0,3 et 10, de préférence entre 0,6 et 5,0 et, plus préférentiellement encore, entre 0,80 et 3,0. - 2 - Formulation selon la revendication 1 caractérisée en ce que les particules microniques ont une densité apparente dapp en polymère, mesurée dans un test D, comprise 25 entre 0,05 et 1,0, de préférence entre 0,07 et 0,7, de préférence entre 0,1 et 0,5. - 3 - Formulation selon la revendication 1 caractérisée par un accroissement de la durée Tr de libération d'un PA donné, tel que mesuré dans un test L, par rapport à la durée tr de libération mesurée dans le même test L, d'une formulation identique injectable ne 30 contenant pas d'ions multivalents, cet accroissement étant de préférence tel que Tr supérieur ou égal à 1,1 . tr, et, plus préférentiellement encore tel que Tr supérieur ou égal à 1,5.tr. - 4 - Formulation selon la revendication 1 caractérisée en ce qu'elle comprend au moins 35 un PA associé aux microparticules de PO. - 5 - Formulation selon la revendication 1, caractérisée en ce que sa viscosité dynamique à 20 C, pour un gradient de cisaillement de 1000 s-1 est inférieure ou égale à 500mPa.s., de préférence comprise entre 2 et 200 mPa.s. - 6 - Formulation selon l'une quelconque des revendications précédentes, caractérisée en ce que le polymère PO est sélectionné dans le groupe comprenant: les polyaminoacides, les (poly)peptides, les gélatines, les protéines, les polysaccharides -de préférence dans le sous-groupe comprenant les pullulanes et/ou les chitosans et/ou les mucopolysaccharides-, ou leurs mélanges. - 7 - Formulation selon la revendication 6, caractérisée en ce que le polymère modifié hydrophobe PO est sélectionné parmi les (co)polyaminoacides. - 8 - Formulation selon l'une quelconque des revendications précédentes, caractérisée en ce que le polymère (PO) est un polyaminoacide dont la chaîne principale formé par des unités aspartiques et/ou des unités glutamiques, au moins une partie de ces unités étant modifiées par greffage d'au moins un groupement hydrophobe (GH), dans la chaîne et/ou en bout de chaîne. - 9 - Formulation selon l'une quelconque des revendications 6 à 8, caractérisée en ce que le polymère modifié hydrophobe PO est défini par la formule générale (I) suivante : NHR1 (I) dans laquelle : ^ R1 représente un H, un alkyle linéaire en C2 à cm ou ramifié en C3 à CIO, benzyle, une unité acide aminé terminale ou -R4-[GH] ; ^ R2 représente un H, un groupe acyle linéaire en C2 à cm ou ramifié en C3 à C10, un pyroglutamate ou -R4-[GH] ; ^ R3 est un H ou une entité cationique, de préférence sélectionnée dans le groupe comprenant : 5 10 15 20 25- les cations métalliques avantageusement choisis dans le sous-groupe comprenant : le sodium, le potassium, le calcium, le magnésium, - les cations organiques avantageusement choisis dans le sous-groupe comprenant : • les cations à base d'amine, • les cations à base d'oligoamine, • les cations à base de polyamine (la polyethylèneimine étant particulièrement préférée), • les cations à base d'acide(s) aminé(s) avantageusement choisis dans la classe comprenant les cations à base de lysine ou d'arginine, ou les polyaminoacides cationiques avantageusement choisis dans le sous-groupe comprenant la polylysine ou l'oligolysine ; ^ R4 représente une liaison directe ou un "espaceur" à base de 1 à 4 unités acide aminé ; ^ A représente indépendamment un radical -CH2- (unité aspartique) ou - CH2-CH2- (unité glutamique) ; ^ n/(n+m) est défini comme le taux de greffage molaire et sa valeur est suffisamment basse pour que PO mis en solution dans l'eau à pH 7 et à 25 C, forme une suspension colloïdale de particules submicroniques de PO, de préférence n/(n + m) est compris entre 1 à 25 % molaire et mieux encore entre 1 et 15 % molaire; ^ n + m varie de 10 à 1000, de préférence entre 50 et 300 ; ^ GH représente un groupement hydrophobe. - 10 - Formulation selon la revendication 9, caractérisée en ce que le groupement hydrophobe GH est issu d'un précurseur alcoolique choisi dans le groupe comprenant: l'octanol, le dodécanol, le tétradécanol, l'hexadécanol, l'octadécanol, l'oleylalcool, le tocophérol ou le cholestérol, et en ce que R4 représente une liaison directe. 30 - 11 - Formulation selon la revendication 9, caractérisée en ce que le (ou les) PO répond à l'une des formules générales (II), (III) et (IV) suivantes : COOR 3' / /COOR3 0 A H H A 0 [GH] R4 NN~ N 1 m' R30 H 0 [GH] R4 i N H n' oCOOR3 O O [GH] a N~ T R - 1 _ n R5 O H 3' COOR H I N [GH] 4 m' R A 3' COOR H A/ O [GH] 1 ,-N R4 10 15 20 25 30 4 [GH] n" R 0 dans lesquelles : GH représente un groupement hydrophobe ; R30 est un groupement alkyle linéaire en C2 à C6 ; R3 ' est un H ou une entité cationique, de préférence sélectionnée dans le groupe comprenant : - les cations métalliques avantageusement choisis dans le sous-groupe comprenant : le sodium, le potassium, le calcium, le magnésium, - les cations organiques avantageusement choisis dans le sous-groupe comprenant : • les cations à base d'amine, • les cations à base d'oligoamine, • les cations à base de polyamine (la polyéthylèneimine étant particulièrement préférée), • les cations à base d'acide(s) aminé(s) avantageusement choisis dans la classe comprenant les cations à base de lysine ou d'arginine, - ou les polyaminoacides cationiques avantageusement choisis dans le sous-groupe comprenant la polylysine ou l'oligolysine, ^ R50 est un groupement alkyle, dialcoxy ou diamine en C2 à C6 ; ^ R4 représente une liaison directe ou un "espaceur" à base de 1 à 4 unités acide aminé ; ^ A représente indépendamment un radical -CH2- (unité aspartique) ou - CH2-CH2- (unité glutamique) ; ^ n' + m' ou n"est défini comme le degré de polymérisation et varie de 10 à 1000, de préférence entre 50 et 300. N 1-H - 12 - Formulation selon la revendication 9, caractérisée en ce que les n groupements GH du PO représentent chacun indépendamment les uns des autres un radical monovalent de formule suivante : R5 (GH) dans laquelle : - R5 représente un méthyle(alanine), isopropyle (valine), isobutyle (leucine), secbutyle (isoleucine), benzyle (phénylalanine) ; - R6 représente un radical hydrophobe comportant de 6 à 30 atomes de carbone; - 1varie de0à6. - 13 - Formulation selon la revendication 12, caractérisée en ce que tout ou partie des 15 radicaux hydrophobes R6 des PO sont choisis de façon indépendante dans le groupe de radicaux comportant : ^ un alcoxy linéaire ou ramifié comportant de 6 à 30 atomes de carbone et pouvant comporter au moins un hétéroatome (de préférence O et/ou N et/ou S) et/ou au moins une insaturation, 20 ^ un alcoxy comportant 6 à 30 atomes de carbone et ayant un ou plusieurs carbocycles annelés et contenant éventuellement au moins une insaturation et/ou au moins un hétéroatome (de préférence O et/ou N et/ou S), ^ un alcoxyaryle ou un aryloxyalkyle de 7 à 30 atomes de carbone et pouvant comporter au moins une insaturation et/ou au moins un hétéro25 atome (de préférence O et/ou N et/ou S). - 14 - Formulation selon la revendication 12 ou 13, caractérisée en ce que le radical hydrophobe R6 du greffon du PO est issu d'un précurseur alcoolique choisi dans le groupe comprenant: l'octanol, le dodécanol, le tétradécanol, l'hexadécanol, l'octadécanol, 30 l'oleylalcool, le tocophérol ou le cholestérol. - 15 - Formulation selon la revendication 8, caractérisée en ce que la chaîne principale du polyaminoacide est un homopolymère d'alpha-L-glutamate ou d'alpha-L-glutamique. - 6 R- 16 - Formulation selon la revendication 8, caractérisée en ce que la chaîne principale du polyaminoacide est un homopolymère d'alpha-L-aspartate ou d'alpha-L-aspartique. - 17 - Formulation selon la revendication 8, caractérisée que la chaîne principale du 5 polyaminoacide est un copolymère d'alpha-L-aspartate/alpha-L-glutamate ou d'alpha-L-aspartique/alpha-L-glutamique. - 18 - Formulation selon la revendication 1, caractérisée en ce que la masse molaire du PO se situe entre 2000 et 100 000 g/mole, et de préférence entre 5000 et 40 000 g/mole. 10 - 19 - Formulation selon la revendication 1, caractérisée en ce que PO présente des groupements GI anioniques et en ce que les ions multivalents sont des cations multivalents, de préférence des cations divalents, plus préférentiellement encore choisis dans le groupe comprenant : Mg2+, Cal+, Zn2+, Fe2+, Cul+ou leurs mélanges, et/ou des 15 cations trivalents, plus préférentiellement encore choisis dans le groupe comprenant : A13+, Fei+ ou leurs mélanges. - 20 - Formulation selon l'une quelconque des revendications précédentes, caractérisée en ce qu'elle comprend au moins un stabilisant sélectionné dans le groupe comprenant: 20 --> les nanoparticules d'au moins un polymère PO, PO étant un copolymère amphiphile, biodégradable, hydrosoluble et porteur de groupements hydrophobes (GH) et de groupements hydrophiles ionisables (GI), au moins en partie ionisés, et formant spontanément une suspension colloïdale de nanoparticules dans l'eau, à pH 7,0, en condition isotonique, 25 --> les polyalkylène glycols, de préférence les polyéthylène glycols; ù~ les copolyalkylène glycols, de préférence les copolymères -éthylèneglycolpropylène-glycol (de type Poloxamer ou Pluronic ou Lutrol); les polymères cellulosiques et leurs dérivés, de préférence les carboxyalkylcelluloses (e.g. les carboxyméthylcelluloses) ou les alkylcelluloses (e.g. les 30 méthylcelluloses); ù > les esters de sorbitan et d'acide(s) gras, de préférence les esters de polyoxyalkylène(e.g. éthylène) glycol et d'au moins un acide (e.g. l'acide oléique), de type Tween ou Polysorbate ; ù ~ les tensioactifs à base de phospholipides et de polyalkylène glycols, de préférence 35 de polyéthylène glycols; les saccharides hydrogénés ou non, tels que le tréhalose, le sorbitol, le mannitol, le saccharose; des polyols tels que le propylène glycol ou le glycérol; 35 ù> les gélatines de préférence hydroysées; ù> les (co)polymères azotés, de préférence dans le groupe comprenant les polyacrylamides, les poly-N-vinylamides, les polyvinylpyrrolidones (PVP) et les poly-N-vinyl-lactames; -> les alcools polyvinyliques (APV); ù> et leurs mélanges. - 21 - Formulation selon la revendication 1, caractérisée en ce que le PA est choisi dans le groupe comprenant: les protéines, les glycoprotéines, les protéines liées à une ou plusieurs chaînes polyalkylèneglycol [de préférence polyéthylèneglycol (PEG): "protéines-PEGylées"], les peptides, les polysaccharides, les liposaccharides, les oligonucléotides, les polynucléotides et leurs mélanges, et, plus préférentiellement encore, dans le sous-groupe de érythroproïétine, oxytocine, vasopressine, hormone adrénocorticotropique, facteur de croissance épidermal, facteur de croissance des plaquettes (PDGF), les facteurs stimulants de l'hématopoïèse et leurs mélanges, les facteurs VIII et IX, hémoglobine, les cytochromes, les albumines prolactine, luliberine, hormone relargant l'hormone lutéinisante (LHRH), les antagonistes de la LHRH, les concurrents de la LHRH, les hormones de croissance (GH) humaine, porcine, bovine, , le facteur relargant l'hormone de croissance, l'insuline, la somatostatine, le glucagon, les interleukines ou leurs mélanges (IL-2, IL-11, IL-12), les interférons-a, [3 ou y, la gastrine, la tétragastrine, la pentagastrine, l'urogastrone, la sécrétine, la calcitonine, l'enkephaline, les endomorphines, les angiotensines, l'hormone relargant la thyrotropine (TRH), le facteur nécrosant des tumeurs (TNF), le facteur de croissance des nerfs (NGF), le facteur stimulant les colonies granulocytes (G-CSF), le facteur stimulant les colonies de macrophages granulocytaires (GM-CSF), le facteur stimulant les colonies de macrophages (M-CSF), heparinase, la protéine morphogénique de l'os (BMP), hANP, le peptide ressemblant au glucagon (GLP-1), VEG-F, l'antigène recombinant de l'hépatite B (rHBsAg), la rénine, les cytokines, la bradykinine, les bacitracines, les polymixines, les colistines, la tyrocidine, les gramicidines, les cyclosporines et analogies synthétiques, les modifications et fragments actifs pharmaceutiquement d'enzymes, de cytokines, d'anticorps, d'antigènes et de vaccins. - 22 - Formulation selon l'une quelconque des revendications précédentes, caractérisée en ce que le PA est une "petite" molécule organique hydrophobe, hydrophile ou amphiphile. - 23 - Formulation selon l'une quelconque des revendications précédentes, caractérisée en ce que le principe actif est choisi parmi au moins l'une des familles de substances actives suivantes : les agents de traitement de l'abus d'alcool, les agents de traitement de la maladie d'Alzheimer, les anesthésiques, les agents de traitement de l'acromégalie, les analgésiques, les antiasthmatiques, les agents de traitement des allergies, les agents anticancéreux, les anti-inflammatoires, les anticoagulants et antithrombotiques, les anticonvulsivants, les antiépileptiques, les antidiabétiques, les antiémétiques, les antiglaucomes, les antihistaminiques, les anti-infectieux, les antibiotiques, les antifongiques, les antiviraux, les antiparkinsoniens, les anti-cholinergiques, les antitussifs, les inhibiteurs de l'anhydrase carbonique, les agents cardiovasculaires, les hypolipémiants, les anti-arythmiques, les vasodilatateurs, les antiangineux, les anti-hypertenseurs, les vasoprotecteurs, les inhibiteurs de cholinestérase, les agents de traitement des désordres du système nerveux central, les stimulants du système nerveux central, les contraceptifs, les promoteurs de fécondité, les inducteurs et inhibiteurs du travail utérin, les agents de traitement de la mucoviscidose, les agonistes des récepteurs de la dopamine, les agents de traitement de l'endométriose, les agents de traitement des dysfonctionnements érectiles, les agents de traitement de la fertilité, les agents de traitements des troubles gastro- intestinaux, les immunomodulateurs et les immunosuppresseurs, les agents de traitement des troubles de la mémoire, les antimigraineux, les relaxants des muscles, les analogues de nucléosides, les agents de traitement de l'ostéoporose, les parasympathomimétiques, les prostaglandines, les agents psychothérapeutiques, les sédatifs, les hypnotiques et tranquillisants, les neuroleptiques, les anxiolytiques, les psychostimulants, les antidépresseurs, les agents de traitements dermatologiques, les stéroïdes et les hormones, les amphétamines, les anorexiques, les anti-douleurs non analgésiques, les antiépileptiques, les barbituriques, les benzodiazépines, les hypnotiques, les laxatifs, les psychotropes et toutes les associations de ces produits. - 24 - Formulation selon l'une quelconque des revendications précédentes, caractérisée en ce que sa fraction massique en PA non associé aux particules microniques [PA non associé] en % en poids est telle que : o [PA non associé] 25 - Formulation selon l'une quelconque des revendications précédentes, caractérisée en ce qu'elle est destinée à la préparation de médicaments, en particulier pour administration parentérale, mucosale, sous-cutanée, intramusculaire, intradermique, intrapéritonéale, intracérébrale ou dans une tumeur, voire par voie orale, nasale, pulmonaire, vaginale ou oculaire. - 26 - Procédé de préparation de la formulation selon l'une quelconque des revendications précédentes, caractérisé en ce qu'il consiste essentiellement : a. à mettre en oeuvre ou préparer une suspension colloïdale de nanoparticules d'au moins un PO; b. éventuellement, à mélanger cette suspension colloïdale de nanoparticules de PO avec au moins un PA, de préférence en solution aqueuse; c. éventuellement à filtrer la suspension ainsi obtenue; d. à ajouter des ions multivalents (de préférence sous forme de sel(s)) de polarité opposée à celle des groupements GI du polymère Po, lesdits ions multivalents étant ajoutés en quantité telle que le rapport molaire R de la valence desdits ions multivalents au rapport molaire de ces ions aux groupements GI, étant compris entre 0,3 et 10, de préférence entre 0,6 et 5,0 et, plus préférentiellement encore, entre 0,80 et 3,0; e. au besoin à ajuster le pH et/ou l'osmolarité. - 27 - Procédé selon la revendication 26, caractérisé en ce que le PA est sous forme de 15 suspension ou de solution aqueuse pour le mélange avec la suspension colloïdale de nanoparticules et/ou de microparticules de PO. - 28 - Procédé de préparation d'un produit dérivé de la formulation selon l'une quelconque des revendications 1 à 25 ou de la formulation obtenue par le procédé selon la 20 revendication 26, caractérisé en ce qu'il consiste essentiellement à sécher la suspension de particules microniques, de manière à obtenir une forme solide, de préférence une poudre de particules microniques, susceptible d'être stockée ou administrée. - 29 - Procédé de préparation de la formulation selon l'une quelconque des revendications 25 1 à 25, caractérisé en ce qu'il consiste essentiellement : • à mettre en oeuvre au moins un produit dérivé chargé ou non en PA obtenu par le procédé selon la revendication 28, • et à mélanger ce produit dérivé avec de l'eau ou une solution aqueuse S de reconstitution. 30 - 30 - Produit dérivé de la formulation selon l'un quelconque des revendications 1 à 25 caractérisé en ce qu'il est sous forme non liquide et en ce qu'il comprend des particules microniques de polymère (PO), i. le polymère PO 35 • étant un copolymère amphiphile, biodégradable, hydrosoluble et porteur de groupements hydrophobes (GH) et de groupements hydrophiles ionisables (GI), • et formant spontanément une suspension colloïdale de nanoparticules dans l'eau, à pH 7,0, en condition isotonique, ii. lesdites particules étant aptes à s'associer spontanément de façon non covalente avec au moins un principe actif (PA), à pH 7,0, en condition isotonique; ces particules microniques de PO ayant une taille, mesurée dans un test T, comprise entre 0,5 et 100 microns, de préférence entre 1 et 70 microns, de préférence entre 2 et 40 microns; et en ce qu'il contient des dérivés d'ions multivalents, de préférence d'ions divalents, de polarité opposée à celle des groupements GI du polymère, le produit R de la valence desdits ions multivalents au rapport molaire de ces ions aux groupements GI, étant compris entre 0,3 et 10, de préférence entre 0,6 et 5,0 et, plus préférentiellement encore entre 0,8 et 3,0. - 31 - Produit dérivé selon la revendication 30, caractérisé en ce qu'il est constitué par 15 une poudre ou par un gel. - 32 - Procédé de préparation de médicaments, en particulier pour administration parentérale, mucosale, sous-cutanée, intramusculaire, intradermique, intrapéritonéale, intracérébrale ou dans une tumeur, voire par voie orale, nasale, pulmonaire, vaginale ou 20 oculaire, caractérisé en ce qu'il consiste essentiellement à mettre en oeuvre au moins une formulation selon l'une quelconque des revendications 1 à 25 et/ou une formulation obtenue par le procédé selon l'une quelconque des revendications 26 à 28 et/ou tout produit dérivé et/ou tout précurseur de ladite formulation.